(57)【要約】硬化性二液型アクリル組成物が記載されている。組成物は、混合すると互いに反応して硬化するセメントを形成する、貯蔵安定性第一液及び貯蔵安定性第二液を含む。組成物は、アクリルモノマー成分とモノマー成分を重合させる量の開始剤成分とをさらに含む。モノマー成分及び開始剤成分は、モノマー成分が貯蔵安定性であるように一般的に二液型組成物の別々な部に配置されている。第一液は、乳化重合されたアクリルポリマー粒子を液体担体中に含む。硬化性二液型アクリル組成物を製造する方法も記載されている。組成物は、少なくとも２つの筒を有するシリンジ又はコーキングガンに特に有用である。【特許請求の範囲】
【請求項１】
混合すると互いに反応して硬化するセメントを形成するための、貯蔵安定性を有した第一液、及び貯蔵安定性を有した第二液を含んでなる、硬化性二液型アクリル組成物であって、アクリルモノマー成分と前記モノマー成分を重合させるために有効な量の開始剤成分とをさらに含み、前記モノマー成分が貯蔵安定性であるように前記モノマー成分及び前記開始剤成分が前記二液型組成物の別々の液に配置されている、硬化性二液型アクリル組成物において、前記第一液が乳化重合されたアクリルポリマー粒子を液体担体中に含むことを特徴とする、硬化性二液型アクリル組成物。
【請求項２】
混合すると互いに反応して硬化するセメントを形成する、貯蔵安定性を有した第一液、及び貯蔵安定性を有した第二液を含んでなる硬化性二液型アクリル組成物であって、アクリルモノマー成分と前記モノマー成分を重合させるために有効な量の開始剤成分とをさらに含む、硬化性二液型アクリル組成物において、前記第一液が乳化重合されたアクリルポリマー粒子を液体担体中に含むことを特徴とする、硬化性二液型アクリル組成物。
【請求項３】
液体担体中で前記乳化重合された粒子がアクリルポリマーエマルションの形態にある、請求項１又は２のいずれか一項に記載の硬化性二液型アクリル組成物。
【請求項４】
前記液体担体が水である、請求項１〜３のいずれか一項に記載の硬化性二液型アクリル組成物。
【請求項５】
前記アクリルポリマーエマルションが第一液に連続相を与える、請求項２〜３のいずれか一項に記載の硬化性二液型アクリル組成物。
【請求項６】
前記アクリルポリマーエマルションが、乳化重合されたアクリルポリマー粒子、少なくとも１種の乳化剤、及び水からなる、請求項２〜４のいずれか一項に記載の硬化性二液型アクリル組成物。
【請求項７】
前記二液型アクリル組成物が、少なくとも１つのさらなる種類のアクリルポリマー粒子も含む、請求項１〜６のいずれか一項に記載の硬化性二液型アクリル組成物。
【請求項８】
少なくとも１つのさらなる種類のアクリルポリマー粒子がポリマービーズである、請求項７に記載の硬化性二液型アクリル組成物。
【請求項９】
前記重合したエマルション粒子、及び存在する場合さらなる種類のポリマー粒子が、混合前の二液型アクリル組成物に存在するポリマーの少なくとも９８％をなす、請求項１〜８のいずれか一項に記載の硬化性二液型アクリル組成物。
【請求項１０】
混合すると互いに反応して固体に硬化するセメントを形成する、貯蔵安定性を有した第一液及び貯蔵安定性を有した第二液を含んでなる硬化性二液型アクリル組成物の製造方法において、
（ａ）アクリルモノマー組成物を過剰な開始剤の存在下で乳化重合して、残存開始剤を含むアクリルポリマーエマルションを製造する工程、又は
（ｂ）アクリルモノマー組成物を乳化重合して、アクリルポリマーエマルションを製造し、開始剤を前記エマルションに加える工程、又は
（ｃ）アクリルモノマー組成物を乳化重合して、過剰な開始剤のないアクリルポリマーエマルションを製造する工程、
（ｄ）任意選択的に、（ａ）又は（ｂ）の前記エマルションを少なくとも１つのさらなる種類のアクリルポリマー粒子と混合し、又は（ｃ）の前記エマルションを、前記さらなる
種類のアクリルポリマーのアクリルモノマー中の溶液と混合して、アクリルモノマー及び開始剤が共に存在する状況で所定の速度で硬化するのに好適な液体アクリルポリマー第一部を製造する工程
を備える、方法。
【請求項１１】
硬化性二液型アクリル組成物中のドウタイム低下剤としての、請求項１〜９のいずれか一項に定義される第一液の使用。
【請求項１２】
任意選択的に少なくとも１つのさらなる種類の非乳化重合されたアクリルポリマー粒子と混合された乳化重合されたアクリルポリマー粒子を含む液体組成物において、前記液体組成物中に、反応性モノマー液体との接触時に前記液体組成物を硬化させるのに充分なレベルで重合開始剤があることを特徴とする、液体組成物。
【請求項１３】
請求項１〜９のいずれか一項に記載の二液型アクリル組成物を混合することから製造される固体セメント組成物。
【請求項１４】
請求項１〜９のいずれか一項に記載の二液型アクリル組成物から、前記第一部と第二部とを混合することによりアクリルセメントを製造する方法。
【請求項１５】
少なくとも２つの筒を有するシリンジ又はコーキングガンであって、その第一の筒に請求項１〜９のいずれか一項に記載の第一液を、その第二の筒に請求項１〜９のいずれか一項に記載の第二液を含み、それに応じて請求項１〜９のいずれか一項に記載のさらなる成分もさらに含むシリンジ又はコーキングガン。
【請求項１６】
ヒト又は動物の骨の治療に使用するための、請求項１〜９のいずれか一項に記載の二液型組成物。
【請求項１７】
前記第一液及び第二液のブルックフィールド粘度範囲が１０から１０，０００センチポイズの範囲になり得る、請求項１〜９のいずれか一項に記載の硬化性二液型アクリル組成物。
【請求項１８】
前記第一部が、請求項１〜９又は１７の乳化重合されたアクリルポリマー粒子とは異なるそれぞれのｚ平均粒径を有する、第二又はさらなる集団の乳化重合されたアクリルポリマー粒子をさらに含む、請求項１〜９又は１７のいずれか一項に記載の硬化性二液型アクリル組成物。
【請求項１９】
前記乳化重合されたアクリルポリマー粒子及び／又は第二若しくはさらなる集団の乳化重合されたアクリルポリマー粒子の前記ｚ平均粒径が、独立に、１０〜２，０００ｎｍの範囲であり得る、請求項１〜９、１７、又は１８のいずれか一項に記載の硬化性二液型アクリル組成物。
【請求項２０】
前記第一部が、２つ以上のさらなる種類のアクリルポリマー粒子集団をさらに含み、前記さらなる種類が互いに異なるそれぞれの平均粒径を有する、請求項１〜９、１７、１８、又は１９のいずれか一項に記載の硬化性二液型アクリル組成物。
【請求項２１】
前記さらなるアクリルポリマー粒子の平均粒径が１０〜１，０００ミクロンである、請求項７〜９又は１７〜２０のいずれか一項に記載の硬化性二液型アクリル組成物。
【請求項２２】
混合すると互いに反応して硬化するセメントを形成する、貯蔵安定性第一液及び貯蔵安定性第二液を含む硬化性二液型アクリル組成物であって、アクリルモノマー成分と前記モ
ノマー成分を重合させるのに有効な量の開始剤成分とをさらに含む組成物において、前記第一液が、液体担体中に、第一の集団の乳化重合されたアクリルポリマー粒子と前記第一の乳化重合されたアクリルポリマー粒子とは異なるｚ平均粒径を有する第二又はさらなる集団の乳化重合されたアクリルポリマー粒子とを含むことを特徴とする硬化性二液型アクリル組成物。
【請求項２３】
混合すると互いに反応して硬化するセメントを形成する、貯蔵安定性第一液及び貯蔵安定性第二液を含む硬化性二液型アクリル組成物であって、アクリルモノマー成分と前記モノマー成分を重合させるのに有効な量の開始剤成分とをさらに含む組成物において、前記第一液が、液体担体中に、第一の集団の乳化重合されたアクリルポリマー粒子と互いに異なるそれぞれの平均粒径を有する２つ以上のさらなる種類のアクリルポリマー粒子集団とを含むことを特徴とする硬化性二液型アクリル組成物。
【発明の詳細な説明】
【技術分野】
【０００１】
本発明は、ポリマー組成物に関する。より詳細には、二液型アクリル組成物であって、二液を混合すると反応してセメントを形成し固体に硬化する二液型アクリル組成物、二液型組成物を収容する二筒式シリンジ（ｔｗｉｎ  ｂａｒｒｅｌｅｄ  ｓｙｒｉｎｇｅ）又はコーキングガン、及び二液型組成物を製造する方法に関するが、これらに限定されない。
【背景技術】
【０００２】
アクリルポリマーとモノマーを混合して形成される硬化性組成物は、広範囲の用途に有用である。特に有用なのは、歯科、医療、接着、及び建築用途においてであり、そのような材料は４０年以上にわたり使用されてきた。
【０００３】
歯科用途には、義歯床、義歯床用プレート、義歯裏装材、義歯修理、個人トレー、歯冠及び架工義歯用の被覆、義歯、天然歯の被覆及び修復、並びに歯修復充填材用の使用がある。
【０００４】
医療用途には、骨セメントとしてのそれらの使用がある。骨セメントは、一般に、骨空洞の充填に、特に、補装具用セメント、頭蓋用セメント、椎体形成術及び椎骨形成術における脊椎用セメントとして、体外で硬化してその後体内に導入できる付形品の製造に有用である。
【０００５】
接着及び建築用途には、目地仕上げ、接着、空隙充填、密封、積層におけるそれらの使用、及び多孔性材料の形成におけるそれらの使用などの多くの用途がある。
硬化性アクリル組成物は、一般的に固体成分及び液体成分から構成されている。固体成分は、ポリマー粒子から形成されたパウダー並びに、必要な場合、重合開始剤及び触媒、充填剤、顔料、及び染料などのさらなる添加剤を含む。液体成分は、液体のモノマー又は複数のモノマー、並びに加速剤及び安定剤などのさらなる添加剤を含む。使用の際には、固体成分と液体成分は混合されて、液体又は半固体ペーストが形成され、重合開始剤及び加速剤の作用の下に、粘度が増加し、硬化して固体になる。
【０００６】
典型的に使用される固体成分は、ポリ（メチルメタクリラート）（ＰＭＭＡ）の小さい球状ビーズ（通常、直径が約２０〜１５０ミクロン）と、ジベンゾイルペルオキシド（ＢＰＯ）などの少量の重合開始剤からなり、重合開始剤は通常ＰＭＭＡビーズ中にカプセル化されているが、別の成分として加えることもできる。液体成分は、通常、モノマー、典型的にはメチルメタクリラート（ＭＭＡ）であり、Ｎ，Ｎ−ジメチル−ｐ−トルイジン（第三級アミン）（ＤＭＰＴ）などの重合活性剤及びモノマーの自発重合を防ぐヒドロキノン（ＨＱ）などの阻害剤も含み得る。
【０００７】
固体成分と液体成分が混合される時、ポリマー粒子はモノマーにより湿らされ、溶媒和されて、溶解し始める。溶媒和されたポリマー粒子は、モノマー中にジベンゾイルペルオキシド開始剤を放出するが、それは、活性剤が存在する場合活性剤と相互作用してラジカルが発生し、それがモノマーと反応して、モノマーの室温付加重合が開始される。混合物は比較的低粘度で始まり、より硬い系に進行し、最後には完全に硬化する。
【０００８】
この絶えず変化する混合物の粘度は、ＢＳ  ＩＳＯ  ５８３３：２００２に定義されるとおり、ドウタイム（ｄｏｕｇｈ  ｔｉｍｅ）及び硬化時間並びに到達する最大発熱温度により特徴づけられる。ドウタイムは、混合物が、優しく触る場合に手袋をつけた手に付
着しないドウ状の塊に達する混合開始後の時間の長さであると考えられる。硬化時間は、室温と最大の中間の温度に達するのにかかる時間であると考えられる。
【０００９】
ドウタイム及び硬化時間並びに最大発熱温度は、硬化性組成物がどのように使用されるべきかを決定する非常に重要なパラメーターである。室温で硬化性の組成物（いわゆる「自然硬化」又は「常温硬化」系）は、典型的には４〜１０分のドウタイム及び典型的には期間が１０〜２５分である硬化時間を有する。これらのパラメーターは、作業者がドウを所望の方法で扱うのに、例えば、義歯床製造のために歯型に押しこむ、股関節修復又は置換の間に骨の空洞に押し込む、脊髄手術の間に脊椎の空洞に注入する、又は工業的な接合操作の間に隙間若しくは空隙に押し込むなどで扱うのに利用可能な期間を効果的に定義する。作業者が利用できる操作時間を最大にする明らかな要求がある。これは、理想的には硬化時間を増加させずに達成しなければならないが、その理由は、硬化時間が、接合又は固定操作の終点を定義するからである。したがって、これにより、ドウタイムの短縮に注目が集まる。ドウタイムは、固体成分と液体成分の組み合わせが混合直後に粘度を増加させる速度により決まり、ポリマービーズ粒子のサイズ及び形状、ポリマー分子量、並びにポリマー組成などのいくつかの因子により制御される。
【００１０】
特許文献１（Ｎｉｅｓら）は、ビーズミルの使用によるＰＭＭＡビーズと顆粒の混合物の処理を記載している。次いで、得られたポリマー混合物は液体成分と共に撹拌され、約２分後にドウになる組成物が生じる。
【００１１】
特許文献２（Ｈｉｇｈａｍ  ａｎｄ  Ｈｅ）は、ボールミル又はジェットミルの使用による、骨セメントの液体成分との混合後に、粉砕されていないビーズと比べて短いドウタイムを示す粉砕されたＰＭＭＡ又はＰＭＭＡコポリマービーズの製造を教示している。
【００１２】
特許文献３（Ｓｅｉｄｅｌら）は、固体成分としてのＰＭＭＡ及びポリ（２−ヒドロキシエチルメタクリラート）（ＰＨＥＭＡ）並びに液体成分としてのＭＭＡ及び／又は２−ヒドロキシエチルメタクリラート（ＨＥＭＡ）の混合物に基づく、急速ドウ化自然硬化組成物を記載している。２分ほどのドウタイム及び少なくとも６分の作業時間が記載されている。
【００１３】
特許文献４（Ｂｅｙａｒら）は、モノマー成分とポリマー成分の混合後１８０秒以内に少なくとも５００パスカル秒の粘度及び少なくとも５分の操作ウィンドウに達する急速ドウ化骨セメント組成物を記載している。特徴は、異なるサイズ分布のビーズの使用により得られると言われている。直径が２０ミクロン未満のビーズが、モノマー液体による迅速な濡れを促進し、粘性のある状態への急速な移行に寄与すると言われている。
【００１４】
骨セメントのレオロジー的性質に対するＰＭＭＡビーズサイズの影響は、Ｈｅｒｎａｎｄｅｚ，Ｌ．；Ｇｏｎｉ，Ｉ．；Ｇｕｒｒｕｃｈａｇａ，Ｍ．により研究されている（非特許文献１）。著者らは、「小さいビーズの分率を増加させるにつれて…粘度増加の始まりが早く現れる。これは、最小のＰＭＭＡビーズ（＜２０ミクロン）の溶媒和によるもので、重合塊の粘度増加を起こしている」と述べている。また、「まとめると、異なるサイズのビーズを混合することにより最適なレオロジー的性質を持つ注入可能な骨セメントを得ることが実現可能であると言うことができる」とも述べている。
【００１５】
アクリル骨セメントのレオロジー的性質がＰＭＭＡビーズ粒子サイズにより影響される様子を記載している他の論文は、非特許文献２である。著者らは、レオロジー的性質に強く影響する因子の１つが、小型ＰＭＭＡビーズ（０から４０ミクロンの平均直径）の相対的な量であると結論付けている。
【００１６】
熱硬化性歯科用樹脂のドウ化時間（ｄｏｕｇｈｉｎｇ  ｔｉｍｅ）に関する研究（非特許文献３）は、「…短いドウ化時間のコンセプトは、相当数の小さいビーズの存在に依存する」と結論付けた。小さいビーズの粒径は、Ｄ＜２０ミクロンであると推定される。
【００１７】
上記説明から、短いドウタイムを得る最も普通に記載されている方法が、ＰＭＭＡポリマー粒子を粉砕するか、硬化性組成物の固体成分に直径が２０ミクロン未満のＰＭＭＡポリマー粒子を相当な分率で故意に組み込むことであることがわかる。粉砕プロセスは、一度に粉砕できるビーズの量に限度があるという欠点があり、相当量の材料が関与する場合製造時間の延長につながる。
【００１８】
さらに、バッチ間の再現性、バッチの間のミルの洗浄、相当量の処理及び手作業での取扱いの間の汚染物質の導入の問題を克服する必要がある。固体成分中で２０ミクロン未満の直径のＰＭＭＡポリマー粒子の相対量を制御することは簡単でない。硬化性組成物に使用されるＰＭＭＡビーズは一般的に、懸濁重合又は分散重合プロセスにより製造される。これは、液相、通常水の中に分散されたＭＭＡモノマー液滴を重合して固体の球状ビーズを形成し、次いでそれを濾過工程により液相から分離し、洗浄して分散剤を除去し、乾燥して、次いでふるい分けすることを含む。しかし、直径２０ミクロン未満の粒子は濾過及び洗浄が比較的困難であり、長く、多くの場合面倒な処理時間を含む。
【００１９】
相当な比率の小さい（直径２０ミクロン未満）ＰＭＭＡポリマー粒子を集める代替的手段は、従来調製される懸濁重合スラリーから最小粒子サイズの分画を分離するふるい分けプロセスの利用である。しかし、収率は比較的低く、ふるい分け時間が長くなることがあり、ふるい上に残るかなり大量のより粗い粒子サイズの材料をどうするかという問題が残る。
【００２０】
相当な比率の小さい（直径２０ミクロン未満）ＰＭＭＡポリマー粒子を生成させる他の手法は、例えば、粉砕、摩砕、破砕などにより、従来どおり製造された材料のビーズを分解する機械的方法の利用である。しかし、ＰＭＭＡビーズは比較的硬く、小さい（直径２０ミクロン未満）ＰＭＭＡポリマー粒子の比率を著しく上げるには長い処理時間が通常必要である（典型的には、ボールミルで２４時間を超える）。さらに、そのようなプロセスのバッチ間の再現性は極めて低く、所望の粒径分布を得るには、例えば、ふるい分け又は混合による、得られた生成物のさらなる処理が必要なことがある。
【００２１】
このため、相当な比率の直径が２０ミクロン未満の粒子を含むＰＭＭＡの商業生産は、費用がかかり、時に冗長で信頼性のない仕事である。
特許文献５は、固体ポリマー成分の一部として合体した乳化重合アクリル微粒子のネットワークの使用により短いドウタイムをいかに達成するかという問題に対する解決法を教示している。合体した乳化重合微粒子のネットワークは、多孔性又は微孔性のアクリルポリマー粒子を形成する。ポリマー粒子は、液体エマルションの乾燥により形成されて、パウダーを形成するが、エマルションポリマー微粒子を乾燥する好ましい手段は噴霧乾燥である。合体した粒子を乾燥した後、それは、硬化性二液型アクリル組成物の固体成分として使用される。
【００２２】
特許文献６（Ｌａｕｔｅｎｓｃｈｌａｇｅｒら）は、２つの液体成分の混合により調製された低多孔性の骨セメント系を記載している。各液体成分は、ＰＭＭＡのＭＭＡモノマー溶液からなるが、一方の溶液は開始剤（例えば、ＢＰＯ）を含み、他方の液体は活性剤（例えば、ＤＭＰＴ）を含む。この系は、限定された貯蔵安定性、比較的高い重合の発熱、溶液の調製に必要とされる必然的に高いレベルのＭＭＡにより生じる収縮の増加という欠点を有する。
【００２３】
特許文献７（Ｈａｓｅｎｗｉｎｋｅｌら）は、架橋したＰＭＭＡビーズを溶液に組み入れることで、これらの欠点をある程度克服している。しかし、限定された貯蔵安定性という欠点は残っている。
【００２４】
特許文献８及び特許文献９（Ｎｉｅｓ）は、２成分を含む有効成分の改善された放出のためのインプラント材料を記載している。第一の成分は、水、界面活性剤（例えば、Ｔｗｅｅｎ８０）、及び水溶性ポリマー（例えば、カルボキシメチルスターチ）の添加により安定な非沈降性のペーストに作られた、ポリマーパウダーとＢＰＯ開始剤の混合物を含む。第二の成分は、ＭＭＡモノマーに溶解したＰＭＭＡの溶液とＤＭＰＴ加速剤を含む。各成分は、ダブルチャンバーシリンジ（ｄｏｕｂｌｅ  ｃｈａｍｂｅｒ  ｓｙｒｉｎｇｅ）の別な区画に充填され、スタティックミキサーを通して押すことで混合される。高い含水量により、最終硬化製品の高い多孔性が与えられ、有効成分の改善された放出に役立つ。しかし、比較的高い多孔性（典型的には、およそ１６％以上）は、機械的性質の低下、例えば、従来の骨セメントに許容されるもの未満の低下した圧縮強度という欠点を生み出す。
【００２５】
さらなる従来技術文書である、非特許文献４、特許文献１０、非特許文献５、及び特許文献１１は、骨セメント系における水の含有を議論しているが、ダブルチャンバーシリンジによる送達及びスタティックミキサーを通して押すことによる混合の目的ではない。
【００２６】
非特許文献６及び特許文献１２において、従来のポリマーパウダーを、パウダー形態のゲル化剤、例えば、カルボキシメチルセルロース（ＣＭＣ）と混合することを記載している。次いで、モノマーが加えられて、セメントドウが形成され、それに続いて水が加えられて、ＣＭＣによるゲル化が起こる。次いで、生じた混合物は硬化して、多孔性材料が形成される。多孔性材料の開気孔構造は、経時的な組織侵入を可能にして、インプラントを周囲の結合組織又は骨にさらに固定化させる。しかし、材料の多孔性の性質が、やはり、従来の骨セメントに比べた機械的性質の低下という欠点を作り出す。
【００２７】
Ｂｏｇｅｒらは、非特許文献７において、Ｂｉｓｉｇらは特許文献１３において、骨粗しょう症の骨用の注入可能な低モジュラスＰＭＭＡ骨セメントを記載している。この系は、三成分、すなわち、従来の二成分骨セメントのパウダー及び液体成分に加えてヒアルロン酸の水溶液からなる。従来の骨セメントの機械的性質より著しく低い、ヒトの海綿状の骨の機械的性質に近い機械的性質を有すると主張される多孔性材料が得られる。
【００２８】
第一液と第二液をシリンジ又はコーキングガンの２つの区画に接続しているスタティックミキサーを通すなどで混合する場合、液体の一方若しくは両方の粘度が高すぎる場合、又は液体の粘度が互いに著しく異なる場合に、さらなる問題が起こり得る。
【００２９】
問題に対する解決法の１つは、第一液の粘度を低下させて、第二液の粘度により近づけることである。
第一液の高粘度は、第一液の液体担体（例えば、水）の量を単に増やせば低下させることができる。しかし、反応した二液型アクリル組成物中の高濃度の水は多孔性の量を増加させ、したがって骨セメントの機械的性質を低下させる。
【先行技術文献】
【特許文献】
【００３０】
【特許文献１】米国特許第５，６５０，１０８号明細書
【特許文献２】米国特許出願公開第２００７／０２１３４２５Ａ１号明細書
【特許文献３】米国特許第４，２６８，６３９号明細書
【特許文献４】米国特許出願公開第２００７／００３２５６７Ａ１号明細書
【特許文献５】国際公開第２０１０／０１８４１２号パンフレット
【特許文献６】国際公開第９８／２４３９８号パンフレット
【特許文献７】国際公開第２０１０／００５４４２号パンフレット
【特許文献８】米国特許出願公開第２０１１／００５４３９２号明細書
【特許文献９】欧州特許第２，１３９，５３０号明細書
【特許文献１０】米国特許第４，０９３，５７６号明細書
【特許文献１１】国際公開第２００４／０７１５４３号パンフレット
【特許文献１２】米国特許第４，０９３，５７６号明細書
【特許文献１３】国際公開第２００４／０７１５４３号パンフレット
【非特許文献】
【００３１】
【非特許文献１】Ｈｅｒｎａｎｄｅｚ，Ｌ．；Ｇｏｎｉ，Ｉ．；Ｇｕｒｒｕｃｈａｇａ，Ｍ．、“Ｅｆｆｅｃｔ  ｏｆ  ｓｉｚｅ  ｏｆ  ｐｍｍａ  ｂｅａｄｓ  ｏｎ  ｓｅｔｔｉｎｇ  ｐａｒａｍｅｔｅｒｓ  ａｎｄ  ｒｈｅｏｌｏｇｉｃａｌ  ｐｒｏｐｅｒｔｉｅｓ  ｏｆ  ｉｎｊｅｃｔａｂｌｅ  ｂｏｎｅ  ｃｅｍｅｎｔｓ”，  Ｔｒａｎｓａｃｔｉｏｎｓ−７ｔｈ  Ｗｏｒｌｄ  Ｂｉｏｍａｔｅｒｉａｌｓ  Ｃｏｎｇｒｅｓｓ，Ｓｙｄｎｅｙ，Ａｕｓｔｒａｌｉａ，１７  Ｍａｙ  ２００４−２１  Ｍａｙ  ２００４，ｐ  ７４０
【非特許文献２】Ｌｅｗｉｓ  Ｇ．  ａｎｄ  Ｃａｒｒｏｌｌ  Ｍ，Ｊ  Ｂｉｏｍｅｄ  Ｍａｔｅｒ  Ｒｅｓ（Ａｐｐｌ  Ｂｉｏｍａｔｅｒ）６３：１９１−１９９，２００２
【非特許文献３】ＭｃＣａｂｅ，Ｊ．Ｆ．，Ｓｐｅｎｃｅ  Ｄ．ａｎｄ  Ｗｉｌｓｏｎ  Ｈ．Ｊ．，Ｊｏｕｒｎａｌ  ｏｆ  Ｏｒａｌ  Ｒｅｈａｂｉｌｉｔａｔｉｏｎ，１９７５  Ｖｏｌｕｍｅ  ２，ｐａｇｅｓ  １９９−２０７
【非特許文献４】Ｄｅ  Ｗｉｊｎ，Ｊ．Ｂｉｏｍｅｄ．Ｍａｔｅｒ．Ｒｅｓ．Ｓｙｍｐｏｓｉｕｍ，Ｎｏ  ７，ｐｐ６２５−６３５（１９７６）
【非特許文献５】Ｂｏｇｅｒ  ｅｔ  ａｌ．，Ｊ．Ｂｉｏｍｅｄ．Ｍａｔ．Ｒｅｓ．Ｐａｒｔ  Ｂ：Ａｐｐｌｉｅｄ  Ｂｉｏｍａｔｅｒｉａｌｓ，ｖｏｌｕｍｅ  ８６Ｂ，ｐａｒｔ  ２，ｐｐ４７４−４８２（２００８）
【非特許文献６】Ｄｅ  Ｗｉｊｎは、Ｊ．Ｂｉｏｍｅｄ．Ｍａｔｅｒ．Ｒｅｓ．Ｓｙｍｐｏｓｉｕｍ，Ｎｏ  ７，ｐｐ６２５−６３５（１９７６）
【非特許文献７】Ｊ．Ｂｉｏｍｅｄ．Ｍａｔ．Ｒｅｓ．Ｐａｒｔ  Ｂ：Ａｐｐｌｉｅｄ  Ｂｉｏｍａｔｅｒｉａｌｓ，ｖｏｌｕｍｅ  ８６Ｂ，ｐａｒｔ  ２，ｐｐ４７４−４８２（２００８）
【発明の概要】
【発明が解決しようとする課題】
【００３２】
驚くべきことに、液体担体としての水の量を増やすことなどの望ましくない方法に頼らずに、第一液の粘度を低下させる方法が発見された。
本発明の１つ以上の目的は、上記問題の１つ以上に対する解決法を提供することである。
【課題を解決するための手段】
【００３３】
本発明の第一の態様によると、混合すると互いに反応して硬化するセメントを形成する、貯蔵安定性第一液及び貯蔵安定性第二液を含む硬化性二液型アクリル組成物であって、アクリルモノマー成分とモノマー成分を重合させるのに有効な量の開始剤成分とをさらに含み、モノマー成分が貯蔵安定性であるように前記モノマー成分及び前記開始剤成分が前記二液型組成物の別々な部に配置されている組成物であって、第一液が乳化重合されたアクリルポリマー粒子を液体担体中に含むことを特徴とする硬化性二液型アクリル組成物が提供される。
【００３４】
好ましくは、液体担体中の乳化重合された粒子は、アクリルポリマーエマルションの形態である。液体担体は、好ましくは水である。したがって、ポリマーエマルションは、好ましくは水性エマルションである。水担体は他の成分を含んでよい。ポリエチレングリコール、グリセロール、及びＤ−ソルビトールから選択される可溶化剤などのこれらの成分は、水に溶解され得る。
【００３５】
アクリルポリマーエマルションは、第一液に連続相を与えることができる。アクリルポリマーエマルションは、典型的には、乳化重合されたアクリルポリマー粒子、少なくとも１種の乳化剤、及び水からなる。
【００３６】
代替的な組の実施形態において、本発明は、混合すると互いに反応して硬化するセメントを形成する、貯蔵安定性第一液及び貯蔵安定性第二液を含む硬化性二液型アクリル組成物であって、アクリルモノマー成分とモノマー成分を重合させるのに有効な量の開始剤成分とをさらに含む組成物であって、第一液が乳化重合されたアクリルポリマー粒子を液体担体中に含むことを特徴とする硬化性二液型アクリル組成物に及ぶ。
【００３７】
典型的には、第二液はモノマー成分を含む。この組の実施形態は、本明細書中の第一の態様又はさらなる態様の特徴のいずれも、そのような特徴が相互排他的でない限り有し得る。
利益
好都合には、組成物は、組成物の通常固体であるポリマーパウダー成分がそうではなく液体として与えられるように、懸濁している乳化重合されたアクリル粒子、典型的には微粒子のための液体担体を提供するアクリルポリマーエマルションを含む。液体エマルション第一液又は第二液は、それぞれ、独立に、組成物のさらなる成分を、その中に懸濁した状態で有してよい。
【００３８】
さらに、乳化重合されたアクリル粒子をその最初のエマルション形態で調製されたとおり直接使用することにより、ダブルチャンバーシリンジ又はコーキングガンの別々な区画内にエマルション、分散液、ペースト、又は溶液などの液体として硬化性組成物の各成分を貯蔵及び送り出すことができるというさらなる利益がいくつかの実施形態において与えられる。次いで、これらの成分を、シリンジ／コーキングガンに適用されたスタティックミキサー又はヘリカルミキサーなどのシリンジ／コーキングガンに適用されたミキシングチップを通して直列に加圧することにより簡便に混合し、要求される部位に要求されるとおり直接送り出すことができ、それにより手作業による混合の不便さが克服される。それに加えて、硬化性組成物の混合は、再現性が高まり、より安全になり、信頼性が高まる。
【００３９】
さらに、ダブルチャンバーシリンジ又はコーキングガンのそれぞれの区画に個々の成分を貯蔵することは、作業者の有害なモノマーへの曝露という手作業の混合で起こる危険性を避ける利点を与える。混合は、セメントを所望の部位に適用する間に直接達成される。
【００４０】
さらに、いくつかの実施形態において、さらなるミキシングチップを付けることにより、ダブルチャンバーシリンジ又はコーキングガンが２回以上使用できるように、使い捨てのミキシングチップを与えることも可能である。従来のパウダーはノズルへと押し出すことができなかったので、ダブルチャンバーは今まで可能でなかった。したがって、パウダーと液体成分を配置前にシングルチャンバーシリンジ中で混合することが必要である。そのような混合物は貯蔵安定性がなく、交換用ミキシングチップヘッドにより材料の筒を後で再使用する選択は不可能であった。
【００４１】
本発明のさらなる利点は、二液型組成物の成分が長い貯蔵安定性を有することである。
本発明のさらなる利点は、液体エマルションの乾燥によるパウダーの形成により形成された、合体した乳化重合された微粒子のネットワークを製造する必要なく、乳化重合されたアクリル粒子を液体エマルション中で直接使用し、短縮されたドウタイムを持つ硬化性組成物を製造できることである。したがって、これにより、著しいエネルギーコストが節約され、製造効率が高められる。
【００４２】
本発明の二液型硬化性組成物は、硬化中の最大発熱温度も低く、そのため、骨セメントの場合、アクリル骨セメントの周知の問題である組織壊死が回避される。
本発明から形成された硬化性組成物は長い操作時間も示し、それにより作業者が適用の間に所望のやり方でセメントドウを操作するための、より長い期間が与えられる。
【００４３】
好都合には、第一液に水が存在するため、最終的な硬化したセメント組成物は多孔性である。この多孔性により、硬化性組成物の機械的性質を、例えば、椎骨の機械的性質に合わせることができ、それにより、周囲の自然の骨よりもモジュラスが高い人工材料の埋め込みに関連する周知の問題が回避される。しかし、多孔性のレベルを調整し、機械的性質を変えるように配合物を変化させて、例えば、ＩＳＯ  ５８３３：２００２の要件を満たす機械的性質を達成することもできる。
【００４４】
さらに、多孔性の結果として、本発明の組成物の凝固時の重合収縮は、パウダー／液体組み合わせに基づく従来の硬化性組成物に通常期待されるより低くなり得る。
骨セメントとして使用される場合の本発明のなおさらなる利点は、多孔性の制御（大きさ及び微細構造）により、周囲の骨及び組織への抗生物質及び他の医薬の制御放出に対する制御を改善できることである。
【発明を実施するための形態】
【００４５】
ポリマービーズ
上述の通り、第一液は、乳化重合されたアクリル粒子、好ましくは微粒子を含む。好ましくは、二液型アクリル組成物は、少なくとももう１つのさらなる種類のアクリルポリマー粒子も含む。好ましくは、少なくとももう１つのさらなる種類のアクリルポリマー粒子はポリマービーズである。そのようなビーズは、好ましくは乳化重合された粒子でできておらず、好ましくは、従来のポリマー処理により製造されている。そのようなポリマービーズはアクリルポリマー組成物の分野の当業者に周知であり、例えば、バルク重合、溶液重合、懸濁重合により製造されるものであり得る。典型的には、ビーズは懸濁重合により製造されている。二液型アクリルポリマー組成物には２つ以上のさらなる種類のアクリルポリマー粒子があることがあり、それらは、平均粒径及び／又は分子量により互いに区別されている。例えば、２つ、３つ、又は４つのそのようなさらなる種類のアクリルポリマー粒子があり得る。ビーズを第一液と混合すると、液体担体中のポリマービーズの分散液が形成する。典型的には、これは、連続エマルション相中のビーズポリマーの分散液である。
【００４６】
本明細書でのビーズという用語は、特記されない限り限定的に解釈されないものとし、好適な大きさ、形状、及び表面性状の個別のポリマー粒子を意味する。
ポリマー及び他の成分量
典型的には、重合したエマルション粒子及び、存在する場合、さらなる種類のポリマー粒子は、混合前の二液型アクリル組成物に存在するポリマーの少なくとも９８％、より好ましくは少なくとも９９％、最も好ましくは混合前の二液型アクリル組成物に存在するポリマーのおよそ１００％を形成する。混合すると、モノマーは重合し、混合された組成物はセメントを形成し、それが徐々に硬化して最終的に固体に凝固する。
【００４７】
典型的には、二液型組成物の第一液の固形分は、１０〜９５％ｗ／ｗ、より典型的には
２０〜９２％ｗ／ｗ、最も典型的には３０〜９０％ｗ／ｗである。好ましい範囲は、望まれる性質、例えば、機械的性質による。例えば、生じる固体に４０ＭＰａを超える圧縮強度を達成するには、二液型組成物の第一液の固形分の好ましい範囲は、６０〜９５％ｗ／ｗ、より好ましくは６５〜９５％ｗ／ｗ、最も好ましくは７０〜９０％ｗ／ｗである。
【００４８】
乳化重合されたアクリルポリマー粒子及び、存在する場合、さらなる種類のポリマー粒子の合計は、典型的には、二液型アクリル組成物の第一部の固形分の５０〜９９．９％ｗ／ｗ、より好ましくは６０〜９７．５％ｗ／ｗ、最も好ましくは６５〜９４．５％ｗ／ｗを形成する。残部は、一般的に、充填剤、顔料、染料、触媒、開始剤であり得る他の固形物でできているが、残存する乳化剤も存在し得る。
【００４９】
本発明の態様の乳化重合されたアクリルポリマー粒子と、存在する場合の前記さらなる種類のアクリルポリマー粒子の合計の比率は、最終用途により変動し得る。それでも、骨セメントなどのいくつかの用途では、２：９８から５０：５０ｗ／ｗ、より好ましくは３：９７から４０：６０ｗ／ｗ、最も好ましくは５：９５から３０：７０ｗ／ｗの比率を持つことが好都合である。そのような比率は、短いドウタイムと長い作業時間の間の良好なバランスを与える。しかし、それによって制限が加えられるべきではなく、第一液のポリマー成分を形成する１００％ｗ／ｗの乳化重合された粒子又は３０：７０から７０：３０、より典型的には４０：６０から６０：４０の比率など、他のより高い乳化重合された粒子の比率も可能である。
【００５０】
第一液の液体担体は、乳化されていようが、他の方法でその中に懸濁されていようが、固体成分の液体担体として作用するのに充分である。そのため、液体は、第一液の、５〜９０％ｗ／ｗ、より典型的には８〜８０％ｗ／ｗ、最も典型的には１０〜７０％ｗ／ｗを形成する。
【００５１】
第二液は、ポリマー、開始剤（モノマーがない場合）、充填剤、顔料、染料、触媒、加速剤、可塑剤などの当業者に公知である他のポリマー組成物成分を含み得る他の成分のための液体担体を与えるのに充分な液体成分として、モノマー、水、又は他の溶媒を含み得る。この点で、任意選択的に可塑剤の存在下で、水又は有機溶媒などの液体担体中で開始剤ペーストを使用して第二液を形成するのが可能であるが、任意選択的にアクリルポリマー粒子が溶解しており、加速剤、充填剤、染料などの他の成分が加えられたアクリルモノマーを液体担体として、第二液に有するのがより典型的である。一般的には、混合されていない組成物中のモノマーの量は、第二液であろうと、第一液であろうと、１０〜７０％ｗ／ｗ、より典型的には１５〜６０％ｗ／ｗ、より好ましくは２０〜５０％ｗ／ｗの範囲である。
【００５２】
モノマーとさらなる種類のアクリルポリマー粒子の両方が第二液の大部分を形成する場合、アクリルモノマー：ポリマーの比率は９９：１から６０：４０ｗ／ｗである。
第一液と第二液の比率は、好ましくは、質量で２：１から１：２０、より好ましくは、質量で１：１から１：２の範囲である。
【００５３】
典型的には、二液型アクリル組成物中の充填剤のレベルは、アクリル組成物の０〜４９．９％ｗ／ｗ、より好ましくは２〜３９．９％ｗ／ｗ、最も好ましくは５〜３４．９％ｗ／ｗである。充填剤は、二部のどちらか一方に存在してよく、二部の両方に分布されていてもよい。
【００５４】
加速剤は、混合されていない組成物中に、０．１から５質量％、より典型的には０．５〜３質量％の範囲で存在してよい。
二液型アクリル組成物中の未反応の開始剤の全レベルは、残存していようと、加えられ
たものであろうと、典型的には、アクリル組成物の０．１〜１０％ｗ／ｗ、好ましくは０．１５〜５％ｗ／ｗ、より好ましくは０．２〜４．０％ｗ／ｗである。
【００５５】
成分の一方に開始剤が使用される場合、これは、ポリマービーズ又はポリマーエマルション内にカプセル化されていてよく、別に加えられてもよい。
ポリマーがモノマーに溶解される場合、貯蔵寿命が短くなるのを回避するため、ポリマーの中に含まれる残存開始剤は非常に低レベルでなくてはならない。
【００５６】
開始剤は、アクリルポリマー組成物を形成する第一のポリマー粒子及び、存在する場合、さらなる種類のポリマー粒子の両方に存在してよい。第一のポリマー粒子及び、存在する場合、さらなる種類のポリマー粒子中の開始剤は、粒子の形成に使用された未反応開始剤の残存量でよく、したがってそれは、開始剤の過剰な量の当量である。いくらかの開始剤を、その代わりとして、又は追加的に、二液型組成物の別な成分として加えることができる。乳化重合されたアクリル粒子において、第二部との反応前に存在する残存開始剤のレベルは、典型的には、乳化重合されたアクリル粒子の０．００１〜１０％ｗ／ｗ、好ましくは０．１〜６％ｗ／ｗ、より好ましくは０．１〜５％ｗ／ｗである。
【００５７】
好ましくは、開始剤は、少なくとも９０％超の重合、より典型的には９３％超、より典型的には９５％超の重合であるモノマー成分の重合を果たすだろうレベルで存在する。
第一液の液体成分は、水でも、モノマー、有機溶媒、可塑剤、液体ポリマー、希釈剤などの他の液体でもよく、より典型的には、水及び任意選択的にアクリルモノマーでよい。
【００５８】
２種以上のアクリルポリマー粒子が第一液に存在する場合、追加の種類のポリマー粒子は、第一部エマルションと混合されて水エマルション相中の懸濁液を形成しても、モノマー中に溶解されて（開始剤が第二部に存在する場合）連続エマルション相に懸濁する溶液を形成してもよく、或いはエマルションは連続モノマー溶液相に懸濁される。いずれにしても、ポリマー成分は、典型的には、当業者に公知である他の好適なポリマー組成物成分の存在下にある。そのようなポリマー組成物添加剤には、開始剤、乳化剤、触媒、顔料、染料、充填剤がある。
具体的な材料
乳化重合の開始に使用でき、したがって、組成物中に残存開始剤を形成して硬化プロセスを開始し得る開始剤は、過硫酸塩、（例えば、カリウム、ナトリウム、又はアンモニウム）、過酸化物（例えば、過酸化水素、ジベンゾイルペルオキシド、ｔｅｒｔ−ブチルヒドロペルオキシド、ｔｅｒｔ−アミルヒドロペルオキシド、ジ−（２−エチルへキシルペルオキシジカーボナート、又はラウロイルペルオキシド）、及びアゾ開始剤（例えば、４，４’−アゾビス（４−シアノ吉草酸））である。
【００５９】
上述の乳化開始剤（ｅｍｕｌｓｉｏｎ  ｉｎｉｔｉａｔｏｒｓ）に加えて、硬化段階のために特に好ましい開始剤はジベンゾイルペルオキシドである。乳化剤のない乳化重合のために使用でき、したがって、残存開始剤として存在し得る開始剤には、過硫酸カリウム、過硫酸ナトリウム、又は過硫酸アンモニウムなどのイオン性水溶性開始剤がある。
【００６０】
さらに、上記の開始剤の任意の１種以上を、独立に組成物に加えてよい。
特に好ましい実施形態において、エマルション粒子は、そのポリマーマトリックス中に開始剤を取り込んでいる。したがって、この実施形態において、開始剤は、組成物の第一液に別々に加えられない。
【００６１】
好都合には、硬化性組成物用の開始剤は、開始剤の一部がエマルション粒子の重合に使用されるが、エマルション粒子が形成するにつれて過剰な開始剤がポリマーマトリックスの中に取り込まれるように、粒子の乳化重合の間に過剰な開始剤として加えることができ
る。それに続いて、モノマーによる濡れ及び溶解の後で、開始剤は放出され、そのため硬化段階を開始することができる。コア／シェル粒子において、開始剤は、好ましくは、外側のシェルに、すなわち、多段階乳化重合プロセスの最終段階の間に取り込まれ、したがって、過剰な開始剤は最終的なシェル重合段階に使用される。第一のポリマー粒子又はさらなる種類のポリマー粒子の重合の間に、２種以上の開始剤を使用してもよい。複数の開始剤の場合、過剰な量の第二の開始剤が粒子に取り込まれるように、開始剤のうちの１種が重合に実質的に消費され、第二の開始剤が過剰にあり部分的にしか使用されないことが好都合である。この手順は、半減期の短い開始剤（すなわち、ある温度及び反応媒体でより高い分解速度を持つ開始剤）が優先的に消費されるように、異なる半減期を有する開始剤により支援され得る。さらに、より高い温度を利用して、重合が第一の開始剤の存在下で完了するようにさせる一方で、より低い温度が、残存開始剤として意図される第二の開始剤の存在下でのモノマーの重合を妨げることができる。しかし、開始剤を粒子に取り込むには、いくらかの重合が第二の開始剤の存在下で起こるはずなので、第二の開始剤の一部は必然的に消費されるだろう。１種の開始剤が使用されようと、複数の開始剤が使用されようと、残存物として残される開始剤の量は、開始剤が重合条件及び反応物に曝露される時間並びに存在する場合第一の開始剤に対する相対的な反応性に依存する。残存開始剤の正確な量が実験条件に依存し、試行錯誤により容易に決定でき、モノマー及び開始剤の量並びにプロセス条件の注意深い制御により再現可能になることが当業者に認識されるだろう。過剰に開始剤を加える時間は、ポリマーの分子量にも関連する。あまりにも早く重合に加えられると、粒子の分子量が低下するだろう。したがって、特定の用途に要求される分子量を達成する一方で、過剰な開始剤が取り込まれるように、要求される分子量は、開始剤を過剰に添加する時間にも影響するだろう。
【００６２】
疑義を避けるために述べると、「過剰な開始剤」は、アクリルポリマー粒子の重合を完了するのに必要ではなく、アクリルポリマー粒子の初期の重合が終了した後でその後の反応に利用可能である開始剤の一部を意味する。
【００６３】
好ましくは、多段階乳化粒子の場合、液体組成物の乳化重合されたアクリル粒子は、ポリマーマトリックス中に好適な開始剤化合物を取り込み、開始剤は、最終段階でその外側のシェルに取り込まれる。
【００６４】
カプセル化された残存開始剤又は添加された開始剤（例えば、ジベンゾイルペルオキシド）の量の変動は、硬化性組成物の硬化時間を変える効果がある。開始剤のレベルを高めると、硬化時間が短くなる。さらに、アクリルモノマー組成物中の加速剤（例えば、ＤＭＰＴ）の量の変動も硬化時間に影響し得る。加速剤濃度を上げると硬化時間が短くなる。
【００６５】
医療及びいくつかの歯科用途において、充填剤は、好都合には、治療又は手術の間にＸ線により観測できるように、Ｘ線不透過充填剤である。この目的に好適な充填剤には、ポリマー粒子にカプセル化されるか、又は遊離である硫酸バリウム及び二酸化ジルコニウムがある。義歯の製造又は工業的用途において、他の充填剤を代りに使用することがあり、これらはそのような分野の当業者に公知であろう。さらに、有機Ｘ線不透過モノマーを充填剤の代りに使用できる。これらは、その製造の間にアクリルポリマー粒子のいずれにも共重合でき、アクリルモノマー組成物に取り込むこともできる。典型的な有機Ｘ線不透過モノマーには、ハロゲン化されたメタクリラート又はアクリラート、例えば、２，３−ジブロモプロピルメタクリラート又は２−メタクリロイルオキシエチル−２，３，５−トリヨードベンゾアートがある。
【００６６】
乳化重合に使用でき、したがってその後の第一液に存在する乳化剤は、従来の乳化重合に典型的なものであり、アニオン性（例えば、ジオクチルスルホコハク酸ナトリウム、スルホコハク酸のエトキシ化アルコール半エステル二ナトリウム、Ｎ−（１，２−ジカルボ
キシエチル）−Ｎ−オクタデシルスルホコハク酸テトラナトリウム、硫酸化アルキルフェノールエトキシレートのナトリウム塩、アルカンスルホン酸ナトリウム、ドデシル硫酸ナトリウム、又は２−エチルヘキシル硫酸ナトリウム）、非イオン性（例えば、ポリエチレングリコールノニルフェニルエーテル、ポリエチレンオキシドオクチルフェニルエーテル、又は二官能性エチレンオキシド／プロピレンオキシドブロックコポリマー）、又はカチオン性乳化剤（例えば、ヘキサデシルトリメチルアンモニウムブロミド又はアルキルポリグリコールエーテルアンモニウムメチルクロリド）がある。アクリルエマルションとの使用に好適な反応性又は重合性の乳化剤又は界面活性剤も使用でき、例えば、ドデシルアリルスルホコハク酸ナトリウム、スチレンナトリウムドデシルスルホネートエーテル（ｓｔｙｒｅｎｅ  ｓｏｄｉｕｍ  ｄｏｄｅｃｙｌｓｕｌｆｏｎａｔｅ  ｅｔｈｅｒ）、ドデシルナトリウムエチルスルホネートメタクリルアミド（ｄｏｄｅｃｙｌ  ｓｏｄｉｕｍ  ｅｔｈｙｌｓｕｌｆｏｎａｔｅ  ｍｅｔｈａｃｒｙｌａｍｉｄｅ）、ポリエチレンオキシド若しくはエチレンオキシド／プロピレンオキシドブロックコポリマーのメタクリル又はビニルベンジルマクロモノマー、又はメタクリロイルエチルヘキサデシルジメチルアンモニウムブロミドがある。
【００６７】
第一液のさらなる成分と液体担体との混合は、固体又は液体を液体と混合するための、当業者に公知の好適な技術により実施できる。
好ましくは、乳化重合されたアクリルポリマー粒子のＺ平均粒径は、Ｍａｌｖｅｒｎ  ＺｅｔａｓｉｚｅｒナノシリーズＳ粒径分析器（測定キュベット中で、エマルション１滴を１ｍｌの脱イオン水に加え、試験試料を２５℃で平衡化させ、装置により提供されるソフトウェアを利用してＺ平均粒径を決定）を利用する光散乱により決定して２０００ｎｍ未満、より好ましくは１０００ｎｍ未満、最も好ましくは８００ｎｍ未満、特に５００ｎｍ未満である。乳化重合された粒子の好ましいＺ平均粒径範囲は、上述のＭａｌｖｅｒｎ
Ｚｅｔａｓｉｚｅｒを利用する光散乱により決定して、１０〜２０００ｎｍ、より好ましくは２０〜１０００ｎｍ、最も好ましくは５０〜５００ｎｍ、特に１００〜４５０ｎｍである。
【００６８】
乳化重合されたアクリル粒子のコアシェル（Ｃ：Ｓ）比率は、典型的には、Ｃ：Ｓ９５：５％ｗｔからＣ：Ｓ４０：６０％ｗｔ、より典型的にはＣ：Ｓ９０：１０％ｗｔからＣ：Ｓ５０：５０％ｗｔ、好ましくはＣ：Ｓ８５：１５％ｗｔからＣ：Ｓ７０：３０％ｗｔである。
【００６９】
典型的には、乳化重合されたアクリルポリマー粒子は、一段階でも、多段階でも、すなわちいわゆるコア／シェル粒子でもよい。この点で、シード、コア、及びシェルの製造にメチルメタクリラートなどの単一のモノマーを使用することが適切であり得る。この場合、特にシード、コア、及びシェルの組成及び分子量が同じであるように設計される場合、当業者に公知である標準的な一段階乳化重合技術を採用できるだろう。しかし、その構造、特にその組成、粒径、及び分子量のいくらかの制御を示すエマルション粒子を得るには、多段階コア−シェル乳化重合手法を利用するのが好ましい。
【００７０】
コア−シェル粒子を乳化重合により製造するには、最初にシード粒子を形成し、それがさらなる成長のための核として作用し、すなわちポリマーコアを、次いでシェルを製造する、広く利用されている方法を採用することが便利である。このコンセプトは、より詳細に、Ｖ．Ｌ．Ｄｉｍｏｎｉｅ，ｅｔ  ａｌ，“Ｅｍｕｌｓｉｏｎ  Ｐｏｌｙｍｅｒｉｚａｔｉｏｎ  ａｎｄ  Ｅｍｕｌｓｉｏｎ  Ｐｏｌｙｍｅｒｓ”，Ｐ．Ａ．Ｌｏｖｅｌｌ  ａｎｄ  Ｍ．Ｓ．Ｅｌ−Ａａｓｓｅｒ，Ｅｄｓ，Ｊｏｈｎ  Ｗｉｌｅｙ  ＆  Ｓｏｎｓ  Ｌｔｄ，Ｃｈａｐｔｅｒ  ９，ｐａｇｅｓ  ２９４−３２６，（１９９７）に記載されている。シード粒子が形成され、無乳化剤技術（すなわち、粒子安定化が、過硫酸カリウム、ナトリウム、又はアンモニウムなどのイオン性水溶性開始剤の使用から生じる）の利用と
乳化剤の利用のいずれかにより安定化され得る。シード粒子が形成されると、コア及びシェルが、モノマー及び開始剤のさらなる部分の引き続いた添加から形成される。
【００７１】
第一液及び第二液のブルックフィールド粘度範囲は、１０から１０，０００センチポイズ、より好ましくは５００から７，０００センチポイズ、さらにより好ましくは１，０００から５，０００センチポイズ、最も好ましくは１，５００から４，０００センチポイズになり得る。
【００７２】
第一液が、乳化重合されたアクリルポリマー粒子とさらなる種類のアクリルポリマー粒子、例えば、アクリルポリマービーズから構成されている場合の特別な問題は、第一液の粘度が、第二液と比べて比較的高くなり得ることであり、特に、第二液がアクリルモノマーに溶解したアクリルポリマーから構成される比較的低粘度のシロップである場合はそうである。上述の通り、液体の一方又は両方の粘度が高すぎるか、２種以上の液体の粘度が互いに著しく異なる場合は問題になり得る。
【００７３】
したがって、本発明において、二筒式シリンジなどの２つ以上の容器を持つ装置の別なそれぞれの容器からその出口に二液型骨セメントを送るための好適な粘度を与えるレベルに粘度が下がるように、第一液の粘度を制御することが好都合である。典型的には、そのような装置は、複数の容器の押出物を出口の前で共に混合する、スタティックミキサーなどのミキサーも必要とする。ミキサーを通って装置の出口の方に移動するにつれ硬化する組成物の増加する粘度は、第一液の粘度により影響を受け得る。第一液の粘度の制御は、第一部の成分を下記により適合させることにより達成できる：
（ｉ）本発明の第一部の乳化重合されたアクリルポリマー粒子に、比較的大きいｚ平均粒径を与えること；及び／又は
（ｉｉ）本発明の第一の乳化重合されたアクリルポリマー粒子とは異なるそれぞれのｚ平均粒径を有する第二又はさらなる集団の乳化重合されたアクリルポリマー粒子を、第一部に与えること；及び／又は
（ｉｉｉ）第一部に２つ以上のさらなる種類のアクリルポリマー粒子集団を与えることであって、前記さらなる種類は互いに異なるそれぞれの平均粒径を有する。
【００７４】
したがって、乳化重合されたアクリルポリマー粒子及び／又は第二若しくはさらなる集団の乳化重合されたアクリルポリマー粒子のｚ平均粒径は、独立に、１００ｎｍ超、より好ましくは２００ｎｍ超、例えば、１００〜９００ｎｍ、最も好ましくは２００〜８００ｎｍの範囲になり得る。
【００７５】
さらに、さらなるアクリルポリマー粒子の平均粒径は、１０〜１，０００ミクロン、好ましくは１５〜６００ミクロン、より好ましくは２０〜４００ミクロン、最も好ましくは２５〜３００ミクロンになり得る。
【００７６】
したがって、本発明の第二の態様によると、混合すると互いに反応して硬化するセメントを形成する、貯蔵安定性第一液及び貯蔵安定性第二液を含む硬化性二液型アクリル組成物であって、アクリルモノマー成分とモノマー成分を重合させるのに有効な量の開始剤成分とをさらに含む組成物であって、第一液が、液体担体中に、第一の集団の乳化重合されたアクリルポリマー粒子と第一の乳化重合されたアクリルポリマー粒子とは異なるｚ平均粒径を有する第二又はさらなる集団の乳化重合されたアクリルポリマー粒子とを含むことを特徴とする硬化性二液型アクリル組成物が提供される。
【００７７】
前記モノマー成分と前記開始剤成分は好適には、モノマー成分が貯蔵安定性であるように、前記二液型組成物の別々な部に配置される。
したがって、本発明の第三の態様によると、混合すると互いに反応して硬化するセメン
トを形成する、貯蔵安定性第一液及び貯蔵安定性第二液を含む硬化性二液型アクリル組成物であって、アクリルモノマー成分とモノマー成分を重合させるのに有効な量の開始剤成分とをさらに含む組成物であって、第一液が、液体担体中に、第一の集団の乳化重合されたアクリルポリマー粒子と互いに異なるそれぞれの平均粒径を有する２つ以上のさらなる種類のアクリルポリマー粒子集団とを含むことを特徴とする硬化性二液型アクリル組成物が提供される。
【００７８】
前記モノマー成分と前記開始剤成分は好適には、モノマー成分が貯蔵安定性であるように、前記二液型組成物の別々な部に配置される。
好適には、２つ以上の集団の乳化重合されたアクリルポリマー粒子がある場合、各種類の少なくとも１重量％、より好ましくは５重量％、最も好ましくは１０重量％がある。例えば、２種がある場合、典型的な比率は１〜９９：９９〜１重量％の範囲、より典型的には、１０〜９０：９０〜１０重量％の範囲である。さらに例を挙げると、３種類ある場合、典型的な比率は、１〜９８：９８〜１：９８〜１重量％の範囲、より典型的には５〜９０：９０〜５：９０〜５重量％の範囲である。
【００７９】
好ましくは、２つ以上の集団のさらなる種類のアクリルポリマー粒子がある場合、各種類の少なくとも１重量％、より好ましくは５重量％、最も好ましくは１０重量％がある。例えば、２種がある場合、典型的な比率は、１〜９９：９９〜１重量％の範囲、より典型的には１０〜９０：９０〜１０重量％の範囲である。さらに例を挙げると、３種類ある場合、典型的な比率は、１〜９８：９８〜１：９８〜１重量％の範囲、より典型的には５〜９０：９０〜５：９０〜５重量％の範囲である。
【００８０】
好ましくは、本発明の任意の態様における前記第一部と第二部を混合することにより製造される固体の圧縮強度は、４０ＭＰａ超、より好ましくは７０ＭＰａ超である。製造された固体に見られる圧縮強度の典型的な範囲は、４０〜１３０ＭＰａ、より好ましくは７０〜１３０ＭＰａである。
定義：
「別々な部に配置される」とは、前記モノマー成分が第一部に配置される場合、前記開始剤成分が第二部に配置されることを意味し、逆もまた同じである。
【００８１】
本明細書での「液体」という用語は、当業者に周知であるので定義を必要としない。しかし、疑義を避けるために述べると、それは、スラリー又はペーストなどの流動性物質であって、そのため圧力をかけるとシリンジ又はコーキングガン出口を通って送り出されやすい流動性物質を含む。典型的には、用語液体は、少なくとも５から３５℃、より典型的には５から３０℃に当てはまる。
【００８２】
「貯蔵安定性」とは、通常許容される貯蔵条件の温度及び時間で、すなわち５から３０℃で１から２５０日、より典型的には１５から２５℃及び１から１７０日で、重合しないモノマー又は液体を意味する。
【００８３】
用語「集団」は、一般的に当業者に理解されているが、疑義を避けるために述べると、同じ重合プロセスを共に経たモノマーにより通常製造されるとおり、特定の平均粒径、重量平均分子量、粒径分布、及び分子量分布を有する複数のポリマー粒子を意味する。
【００８４】
上述の通り、本発明のポリマー組成物は、さらなる種類のアクリルポリマー粒子を含み得る。
そのようなさらなる粒子の製造の方法は、一般的に、略球状のポリマー粒子又はビーズを製造する従来の懸濁重合又は分散重合である。しかし、他の製造方法、例えば、バルク重合又は溶液重合とそれに続く溶媒の蒸発も可能である。
【００８５】
本明細書でのアクリルポリマーとは、乳化重合されたアクリルポリマー粒子に関連しようと、少なくとも１つのさらなる種類のアクリルポリマー粒子に関連しようと、独立に、ポリアルキル（アルキ）アクリラート若しくは（アルキ）アクリル酸のホモポリマー又はアルキル（アルキ）アクリラート若しくは（アルキ）アクリル酸と１種以上の他のビニルモノマーとのコポリマーの各タイプに関する。典型的には、メチルメタクリラートのホモポリマー又はメチルメタクリラートと１種以上の他のビニルモノマーとのコポリマーが使用される。他のビニルモノマーとは、さらなるアルキル（アルキ）アクリラート又は（アルキ）アクリル酸、例えば、エチルメタクリラート、メチルアクリラート、エチルアクリラート、ｎ−ブチルアクリラート、ｉｓｏ−ブチルアクリラート、ｔ−ブチルアクリラート、ｎ−ブチルメタクリラート、ｉｓｏ−ブチルメタクリラート、ｔ−ブチルメタクリラート、２−エチルヘキシ（ｅｔｈｙｌｈｅｘｙ）メタクリラート、２−エチルヘキシルアクリラート、ラウリルメタクリラート、ラウリルアクリラート、シクロヘキシルアクリラート、シクロヘキシルメタクリラート、イソボルニルアクリラート、イソボルニルメタクリラート、メタクリル酸、アクリル酸；ヒドロキシル官能性アクリラート、例えば、２−ヒドロキシエチルメタクリラート、ヒドロキシプロピルエチルメタクリラート、２−ヒドロキシエチルアクリラート、又はヒドロキシプロピルアクリラート；ビニル化合物、例えば、スチレン、ビニルピロリジノン、ビニルピリジン；及び相溶性架橋性モノマー、例えば、アリルメタクリラート、ジビニルベンゼン、エチレングリコールジメタクリラート、エチレングリコールジアクリラート、１，４−ブタンジオールジメタクリラート、１，４−ブタンジオールジアクリラート、１，６−ヘキサンジオールジメタクリラート、及び１，６−ヘキサンジオールジアクリラート、特に相溶性アクリル架橋性モノマーを意味する。
【００８６】
官能化されたモノマーを含むコポリマーは、骨セメント組成物に使用されるＸ線放射線不透過性充填剤（例えば、硫酸バリウム、二酸化ジルコニウムなど）を第二液に分散させるのを助け得るので、特に興味深い。好適な官能化モノマーは、インク及びコーティングにおける顔料分散体の分野において周知である。例えば、Ｎ，Ｎ−ジメチルアミノエチルメタクリラート、Ｎ，Ｎ−ジエチルアミノエチルメタクリラート、ｔ−ブチルアミノエチルメタクリラートなどのアミン並びにメタクリル酸及びアクリル酸などの酸。
【００８７】
架橋性モノマーを使用して、アクリルポリマー粒子種類の１つを架橋できる。乳化重合された粒子では、架橋は、コア及びシェルでも、コアのみでも、シェルのみでも実施できる。架橋は、硬化性二液型アクリル組成物の性質を微調整する目的を果たす。
【００８８】
乳化重合されたアクリルポリマー粒子の重量平均分子量（Ｍｗ）は、典型的には、２５，０００ダルトンから３，０００，０００ダルトン、より典型的には、１００，０００ダルトンから１，５００，０００ダルトン、好ましくは、２５０，０００から１００００００、例えば、２５０，０００から６００，０００である。分子量は、ゲル浸透クロマトグラフィー（ＧＰＣ）により、この目的のために決定できる。
【００８９】
硬化性組成物のポリマー成分中のポリマーの分子量がドウタイム及び作業時間に影響を与え得るとしても、本発明は、特定の分子量に限定されない。いずれの場合でも、さらなるアクリルポリマー粒子の分子量の低減及び／又は粒径の増加を利用して、硬化性組成物の作業時間を増加させることができる。
【００９０】
存在する場合、さらなる種類のポリマー粒子の重量平均分子量（Ｍｗ）は、典型的には、１０，０００ダルトンから３，０００，０００ダルトン、より典型的には３０，０００ダルトンから１，０００，０００ダルトン、好ましくは５０，０００から７００，０００、例えば、６０，０００から６００，０００ダルトンである。分子量は、ゲル浸透クロマ
トグラフィー（ＧＰＣ）により、この目的のために決定できる。
【００９１】
本明細書でのアクリルモノマーは、任意の好適なアルキル（アルキ）アクリラート又は（アルキ）アクリル酸、例えば、メチルメタクリラート、エチルメタクリラート、メチルアクリラート、エチルアクリラート、メタクリル酸若しくはアクリル酸、ｎ−ブチルアクリラート、ｉｓｏ−ブチルアクリラート、ｔ−ブチルアクリラート、ｎ−ブチルメタクリラート、ｉｓｏ−ブチルメタクリラート、ｔ−ブチルメタクリラート、２−エチルヘキシメタクリラート、２−エチルヘキシルアクリラート、ラウリルメタクリラート、ラウリルアクリラート、シクロヘキシルアクリラート、シクロヘキシルメタクリラート、イソボルニルアクリラート、イソボルニルメタクリラート；ヒドロキシル官能性アクリラート、例えば、２−ヒドロキシエチルメタクリラート、ヒドロキシプロピルエチルメタクリラート、２−ヒドロキシエチルアクリラート、又はヒドロキシプロピルアクリラート；ビニル化合物、例えば、スチレン、ビニルピロリジノン、ビニルピリジン；及び相溶性架橋性モノマー、例えば、アリルメタクリラート、ジビニルベンゼン、エチレングリコールジメタクリラート、エチレングリコールジアクリラート、１，４−ブタンジオールジメタクリラート、１，４−ブタンジオールジアクリラート、１，６−ヘキサンジオールジメタクリラート、及び１，６−ヘキサンジオールジアクリラート、特に相溶性アクリル架橋性モノマーを意味する。典型的には、メチルメタクリラートが使用される。
【００９２】
本発明のアクリルモノマーは、任意選択的に、付随する好適な阻害剤、例えば、ヒドロキノン（ＨＱ）、メチルヒドロキノン（ＭｅＨＱ）、２，６−ジ−ｔｅｒｔ−ブチル−４−メトキシフェノール（Ｔｏｐａｎｏｌ  Ｏ）、及び２，４−ジメチル−６−ｔｅｒｔ−ブチルフェノール（Ｔｏｐａｎｏｌ  Ａ）などと共に与えられる。阻害剤は、モノマーの自発重合を防ぐために存在する。好適な阻害剤は、室温での長い保存寿命を確実にする６０ｐｐｍのヒドロキノンである。
【００９３】
Ｎ，Ｎ−ジメチル−ｐ−トルイジン（ＤＭＰＴ）及びＮ，Ｎ−ジヒドロキシエチル−ｐ−トルイジン（ＤＨＥＰＴ）（両方とも第三級アミン）又は有機溶媒可溶性遷移金属触媒などの重合活性剤又は加速剤も任意選択的に存在してよい。活性剤又は加速剤の存在は、最終用途次第である。歯科又は骨セメント用途などのように「常温硬化」が必要である場合、加速剤が通常必要である。しかし、工業用途では、「熱硬化」系における熱の利用も可能である。例えば、義歯は熱により活性化され得る。
【００９４】
本明細書では、アルキルはＣ１−Ｃ１８アルキルを意味し、用語アルキル及びアルキは、シクロオアルキル（ｃｙｃｌｏｏａｌｋｙｌ）及びヒドロキシル官能性Ｃ１−Ｃ１８アルキルを包含する。本明細書でのアルキとは、Ｃ０−Ｃ８アルキを意味する。
【００９５】
好ましい一実施形態において、アクリルポリマー組成物第一液は、重合されたアクリルポリマー粒子と１種類のみのさらなるアクリルポリマー粒子のエマルションを含むが、前者が一般的にドウタイムを制御し、後者が一般的に操作時間を制御する。
【００９６】
「アクリル組成物」とは、存在する全モノマー及びモノマー残基の少なくとも５０％が、１種以上の先に定義されたアクリルモノマーとして存在するか、それから誘導された組成物を意味し、より典型的には全体の少なくとも７０％、最も典型的には９５％、又は特に９９％を意味する。
【００９７】
本発明の好ましい実施形態において、第一部は、液体担体中の乳化重合されたアクリルポリマー粒子（好ましくは、ＰＭＭＡエマルション）及び開始剤を含み、第二部は、アクリルモノマー（好ましくはＭＭＡモノマー）及び加速剤を含む。
【００９８】
本発明のさらなる好ましい実施形態において、第一部は、液体担体中の乳化重合されたアクリルポリマー粒子（好ましくはＰＭＭＡエマルション）及び開始剤を含み、第二部は、開始剤を含まないアクリルポリマー（好ましくはＰＭＭＡ）のアクリルモノマー（好ましくはＭＭＡ）溶液と加速剤を含む。
【００９９】
本発明のさらなる好ましい実施形態において、第一部は、液体担体中のアクリルポリマービーズ（好ましくはＰＭＭＡビーズ）及び乳化重合されたアクリルポリマー粒子（好ましくは、ＰＭＭＡエマルション）及び開始剤を含み、第二部は、アクリルモノマー（好ましくは、ＭＭＡモノマー）及び加速剤を含む。
【０１００】
本発明のさらなる好ましい実施形態において、第一部は、液体担体中のアクリルポリマービーズ（好ましくはＰＭＭＡビーズ）及び乳化重合されたアクリルポリマー粒子（好ましくは、ＰＭＭＡエマルション）及び開始剤を含み、第二部は、開始剤を含まないアクリルポリマービーズ（好ましくはＰＭＭＡビーズ）のアクリルモノマー（好ましくは、ＭＭＡモノマー）溶液及び加速剤を含む。
【０１０１】
本発明のさらなる好ましい実施形態において、第一部は、アクリルモノマー（好ましくは、ＭＭＡモノマー）中の開始剤を含まないアクリルポリマービーズ（好ましくはＰＭＭＡビーズ）の溶液及び液体担体中の開始剤を含まない乳化重合されたアクリルポリマー粒子（好ましくは、ＰＭＭＡエマルション）を含み、第二部は、開始剤ペーストを含む。開始剤ペーストは、通常水又は可塑剤との混合物として市販されている。
【０１０２】
本発明のさらなる態様によると、混合すると互いに反応して固体に硬化するセメントを形成する、貯蔵安定性第一液及び貯蔵安定性第二液を含む硬化性二液型アクリル組成物を製造する方法であって、下記工程を含む方法が提供される：
（ａ）少なくとも１種のアクリルモノマー組成物を過剰の開始剤の存在下で乳化重合して、残存開始剤を含むアクリルポリマーエマルションを製造する工程；又は
（ｂ）少なくとも１種のアクリルモノマー組成物を乳化重合して、アクリルポリマーエマルションを製造し、任意選択的に開始剤をエマルションに加える工程；
（ｃ）任意選択的に、（ａ）又は（ｂ）のエマルションを少なくとも１つのさらなる種類のアクリルポリマー粒子及び／又は前記さらなる種類のアクリルポリマーのアクリルモノマー溶液と混合して、アクリルモノマー組成物及び開始剤が共に存在する状況で所定の速度で硬化するのに好適な液体アクリルポリマー第一部を製造する工程；
（ｄ）アクリルポリマー第一部を、前記第一部が開始剤及びアクリルモノマーの両方に接触するように、アクリルモノマーと開始剤のいずれかに接触させて、硬化するセメントを形成する工程。
【０１０３】
より具体的には、本発明のなおさらなる態様によると、混合すると互いに反応して固体に硬化するセメントを形成する、貯蔵安定性第一液及び貯蔵安定性第二液を含む硬化性二液型アクリル組成物を製造する方法であって、下記工程を含む方法が提供される：
（ａ）少なくとも１種のアクリルモノマー組成物を過剰な開始剤の存在下で乳化重合して、残存開始剤を含むアクリルポリマーエマルションを製造する工程；又は
（ｂ）少なくとも１種のアクリルモノマー組成物を乳化重合して、アクリルポリマーエマルションを製造し、開始剤をエマルションに加える工程；又は
（ｃ）少なくとも１種のアクリルモノマー組成物を乳化重合して、過剰な開始剤のないアクリルポリマーエマルションを製造する工程；
（ｄ）任意選択的に、（ａ）又は（ｂ）のエマルションを少なくとも１つのさらなる種類のアクリルポリマー粒子と混合し、又は（ｃ）のエマルションを、前記さらなる種類のアクリルポリマーのアクリルモノマー溶液と混合して、アクリルモノマー及び開始剤が共に存在する状況で所定の速度で硬化するのに好適な液体アクリルポリマー第一部を製造する
工程。好都合には、本発明において、未反応の開始剤が第一部に存在する場合にモノマーが第二部から加えられるように、未反応の開始剤が全くなく代りにモノマーが第一部に存在する場合に開始剤が第二部から加えられるように、モノマー及び開始剤は二液型組成物の別々な部に保存されている。
【０１０４】
工程（ａ）は好適には、シード、コア、及び少なくとも１種のシェル乳化重合工程を含む。特に好ましい方法は、残存開始剤がエマルション粒子中にカプセル化されるように、過剰な開始剤を乳化重合工程（ａ）に導入する。好ましくは、多段階乳化重合において、過剰な開始剤が、多段階粒子の外側のシェルに存在するように、最終ステージの間に導入される。しかしその代わりに、開始剤を、その後でアクリルポリマーエマルションに加えてもよい。
【０１０５】
本発明の第一、第二、又は第三の態様の乳化重合されたアクリルポリマー粒子の利点は、アクリルモノマー組成物の存在下で到達する迅速なドウタイムである。しかし、ドウの操作時間及び硬化時間は、用途に応じて変わる必要がある。非常に短い操作時間及び硬化時間が必要とされる場合、本発明の第一、第二、又は第三の態様の乳化重合されたアクリルポリマー粒子が単独で使用され得る。それでも、ほとんどの用途において、より長い操作時間及び硬化時間が必要とされるだろうが、これは、さらなる種類のアクリルポリマー粒子の量、種類、及び粒径を変えることにより達成できる。より小さい平均粒径の（例えば、典型的には２０ミクロン未満）ポリマー粒子は、短い操作時間も与えることが知られているが、より大きい粒径の粒子の量を増加させるか、又は粒径自体を増加させることにより、より長い操作時間を得ることができる。したがって、さらなるアクリルポリマー粒子の粒径及び量は最終用途次第であり、それは当業者により認識されるだろう。
【０１０６】
典型的には、さらなる種類のアクリルポリマー粒子は、ポリマービーズとして知られる固体ポリマー粒子の形態である。そのようなビーズは、上述の通り、典型的には懸濁重合により製造されるが、溶液重合及びバルク重合も可能な製造方法である。そのようなビーズは、上記の乳化重合されたアクリルポリマー粒子について記載されたカプセル化された残存開始剤も含むことがある。そのようなビーズの平均粒径は上述の通り可変的だろうが、最終用途に応じて、そのようなビーズの典型的な平均粒径は、１０〜１０００ミクロンの範囲、より典型的には２０〜６００ミクロン、最も典型的には２５〜２００ミクロンである。平均粒径が大きいほど、操作時間は長くなる。当業者は、ポリマーの分子量及び加速剤の存在も操作時間及び硬化時間に影響を与え得ることも認識するだろう。したがって、本発明の有利な態様は、乳化重合された第一の種類のアクリルポリマー粒子の存在により達成される低下したドウタイムであるが、操作時間又は硬化時間は用途次第なので、本発明は特定の操作時間又は硬化時間に限定されない。
【０１０７】
上述のことにもかかわらず、本発明の態様のアクリル組成物の特に有利な用途は、骨セメント組成物としてのその使用である。そのような組成物は椎体形成術に使用され、過度な遅れなく手術が進行するように非常に短いドウタイムが要求される。さらに、そのような使用では、手術現場での患者の固定が不必要に長くならないように、短い硬化時間が要求される。競合する要件は、手順を効果的に実施するための充分な操作時間である。ドウタイムの短縮は、作業時間を増加させる効果がある。本発明の組成物の類似の用途は、類似の短いドウタイムが要求される歯科修復である。
【０１０８】
それでも、多くの工業用途で短いドウタイムが一般的に望ましいとされているのが分かり、したがって、骨セメント及び歯科用途は好ましい実施形態であるが、本発明はこれらの用途に限定されない。
【０１０９】
したがって、本発明は、本発明の第一、第二、又は第三の態様において定義された第一
液の、硬化性二液型アクリル組成物におけるドウタイム低下剤としての使用にわたる。
乳化重合された粒子は、耐衝撃性改良剤の分野で周知である。そのため、ブタジエン又はブチルアクリラートなどの耐衝撃性改良剤は、典型的には、コモノマーとして、多段階コア−シェル粒子のシェルの１つに導入される。しかし、本発明の二液型組成物において、耐衝撃性改良剤は必要とされないかもしれない。したがって、本発明の乳化重合されたアクリルポリマー粒子は、耐衝撃性改良剤コモノマー残基を含まなくてよい。
【０１１０】
本発明のアクリル組成物第一部は、液体として別々に、本明細書に定義されるさらなる成分を加えられて、又は加えられないで、硬化性組成物の第一液として後の使用のために与えることができる。
【０１１１】
したがって、本発明の第四の態様によると、任意選択的に、少なくとも１つのさらなる種類の非乳化重合されたアクリルポリマー粒子と混合された、且つ任意選択的に、少なくとも１種のさらなる集団の乳化重合されたアクリルポリマー粒子と混合された、乳化重合されたアクリルポリマー粒子を含む液体組成物であって、液体組成物中に、反応性モノマー液体と接触すると液体組成物を硬化させるのに充分なレベルで重合開始剤があることを特徴とする液体組成物が提供される。
【０１１２】
本発明の利用に、特別な温度制限はない。しかし、一般に、作業者に許容できる温度、すなわち、作業者が室内又は屋外で遭遇し得る通常の作業条件の間に見られる温度、例えば周囲温度で利用される。
【０１１３】
本発明のさらなる態様によると、本発明の第一、第二、又は第三の態様の二液型アクリル組成物を混合することから製造された固体セメント組成物が与えられる。
本発明のさらなる態様によると、本発明の第一、第二、又は第三の態様の二液型アクリル組成物から、前記第一部と第二部を混合することにより、アクリルセメントを製造するプロセスが与えられる。
【０１１４】
上記プロセスは手作業の混合プロセスのことがある。しかし、適合されたシリンジ又はコーキングガンの使用が好ましい。
したがって、本発明のさらなる態様によると、少なくとも２つの筒を有するシリンジ又はコーキングガンであって、本発明の第一、第二、第三、又は第四の態様の第一液をその第一の筒に、本発明の任意の態様の第二液をその第二の筒に含み、本明細書に開示される第一、第二、第三、又は第四の態様のさらなる成分も含む、少なくとも２つの筒を有するシリンジ又はコーキングガンが与えられる。
【０１１５】
本発明は、本発明の第一、第二、又は第三の態様の二液型骨セメント若しくは歯科用セメント、又は建築用セメント若しくは構造用接着剤若しくは貼り合せ用接着剤若しくは目地若しくはシーリング組成物にわたる。
【０１１６】
好適には、骨セメント又は歯科用セメント組成物において、少なくともその組成物が固体に凝固すると、その成分は生体適合性成分である。
本発明のなおさらなる態様によると、ヒト又は動物の骨の治療に使用するための、本発明の第一、第二、又は第三の態様の二液型組成物が与えられる。
【０１１７】
本発明のなおさらなる態様によると、ヒト又は動物の骨の代替品に使用するための、本発明の第一、第二、又は第三の態様の二液型組成物が与えられる。
本発明のなおさらなる態様によると、ヒトの歯又は動物の歯、蹄、爪、若しくは角の治療に使用するための、本発明の第一、第二、又は第三の態様の二液型組成物が与えられる。
【０１１８】
本発明のなおさらなる態様によると、ヒトの歯又は動物の歯、蹄、爪、若しくは角の代替品に使用するための、本発明の第一、第二、又は第三の態様の二液型組成物が与えられる。
【０１１９】
本発明の実施形態は、ここで、添付される実施例を参照しながら説明されるだろう。
【実施例】
【０１２０】
特性化技術
Ｚ平均エマルション粒径は、Ｍａｌｖｅｒｎ  ＺｅｔａｓｉｚｅｒナノシリーズＳ粒径分析器を利用して決定した。
【０１２１】
還元粘度（ＲＶ、ｄｌ／ｇ）は、クロロホルム中で（１重量％溶液）、ウベローデ粘度計ＯＢ型を２５℃で使用して測定した。
残存ジベンゾイルペルオキシド含量の重量％は、滴定法により決定した。
【０１２２】
ブルックフィールド粘度測定法（ＢＶ、センチポイズ（ｃＰｓ））は、ブルックフィールド粘度計ＲＶＤＶ−Ｅ型を使用して２５℃で、測定される粘度範囲に応じてスピンドル及びスピードを調整した実施例４７以降を除いて、スピンドル数５及びスピード２０ｒｐｍで操作して実施した。
【０１２３】
重量平均分子量、Ｍｗは、ポリメチルメタクリラート標準を較正に使用してゲル浸透クロマトグラフィーにより決定した。テトラヒドロフランを移動相として使用した。
アクリルビーズポリマー平均粒径は、Ｃｏｕｌｔｅｒ  ＬＳ２３０レーザー回折粒度分析計により測定した。
【０１２４】
ドウタイム及び硬化時間及び最大発熱温度は、ＢＳ  ＩＳＯ  ５８３３：２００２に従って測定した。
ドウタイムは、混合物が、優しく触る場合に手袋をつけた手に付着しないドウ状の塊に達する混合開始後の時間の長さであると考えられる。
【０１２５】
硬化時間は、室温と最大の中間の温度に達するのにかかる時間であると考えられる。
曲げ強度及び曲げ弾性率は、ＩＳＯ  １５６７：１９９７に従って三点曲げ試験により決定した。圧縮強度は、ＩＳＯ  ５８３３：２００２に従って決定した。
【０１２６】
実施例１から４は、３２％ｗｔから５４％ｗｔに変わる固形分のアクリルエマルションの調製を記載している。
【０１２７】
実施例１
３２％ｗｔ固形分のアクリルポリマーエマルションの調製
２０００グラムの脱イオン水を、窒素入口、冷却管、及び電動式ステンレススチールパドルスターラーを備えた５リットルの丸底ガラスフラスコに加える。毎分２００回転（ｒｐｍ）で撹拌しながら、水浴で水を８０℃に加熱する。窒素流を、液体の表面上のフラスコの蒸気の空間に通す。
【０１２８】
１０００グラムのメチルメタクリラート、１．８グラムの１−ドデカンチオール、５．０グラムのラウリル硫酸ナトリウム、及び１００グラムの脱イオン水からなる乳化されたモノマー混合物を調製する。この混合物を、添加の前及び添加の間６０分間撹拌して、乳化した状態を保つ。
【０１２９】
水の温度を８０℃にして、１００グラムの乳化されたモノマー混合物をフラスコに加え、それに続いて１０ミリリットルの２重量％過硫酸カリウムの脱イオン水溶液を加えることにより、ポリマーシード（ステージ１）を調製する。わずかな発熱の後、反応は、温度が８０℃に戻るまで３０分間進行する。
【０１３０】
次いで、最初に、１０ミリリットルの２重量％過硫酸カリウムの脱イオン水溶液をフラスコに加え、それに続いて２５０グラムの乳化されたモノマー混合物をおよそ４５分かけて、蠕動ポンプを利用して連続的に添加することにより、コアをポリマーシード粒子上に成長させる（ステージ２）。反応は、温度が８０℃に戻るまで、モノマー混合物の添加の完了後さらに３０分間進行する。次いで、この工程を２回繰り返す。
【０１３１】
３７．０グラムの７５％の活性ジベンゾイルペルオキシド（ＢＰＯ）を、残りの乳化されたモノマー混合物に４５分間撹拌しながら溶解させる。
次いで、最初に、１０ミリリットルの２重量％の過硫酸カリウムの脱イオン水溶液をフラスコに加え、それに続いて、ＢＰＯが加えられている乳化されたモノマー混合物をおよそ３０分かけて蠕動ポンプを使用して連続的に加えることにより、ＢＰＯ含有シェルをコアの上に成長させる（ステージ３）。反応は、温度が８０℃に戻るまで、全てのモノマー混合物を加えた後さらに１５分間進行する。
【０１３２】
次いで、得られたアクリルポリマーエマルションを４０℃未満に冷却し、１５０ミクロンのふるいに通して濾過する。
アクリルポリマーエマルションは、固形分が３２％ｗｔ、還元粘度が１．８ｄｌ／ｇ、残存ジベンゾイルペルオキシドが１．６６％ｗｔ、及びｚ平均エマルション粒径が１７７ｎｍである。
【０１３３】
実施例２
３８％ｗｔ固形分のアクリルポリマーエマルションの調製
１２００グラムの脱イオン水を、窒素入口、冷却管、及び電動式ステンレススチールパドルスターラーを備えた５リットルの丸底ガラスフラスコに加える。毎分２００回転（ｒｐｍ）で撹拌しながら、水浴で水を８０℃に加熱する。窒素流を、液体の表面上のフラスコの蒸気の空間に通す。
【０１３４】
１０００グラムのメチルメタクリラート（ＭＭＡ）、１．０グラムの１−ドデカンチオール、５．０グラムのラウリル硫酸ナトリウム、及び２００グラムの脱イオン水からなる乳化されたモノマー混合物を調製する。この混合物を、添加の前及び添加の間６０分間撹拌して、乳化した状態を保つ。
【０１３５】
水の温度を８０℃にして、１００グラムの乳化されたモノマー混合物をフラスコに加え、それに続いて１０ミリリットルの２重量％過硫酸カリウムの脱イオン水溶液を加えることにより、ポリマーシード（ステージ１）を調製する。わずかな発熱の後、反応は、温度が８０℃に戻るまで３０分間進行する。残りの乳化されたモノマー混合物に、１ｇのラウリル硫酸ナトリウムを撹拌しながら加える。
【０１３６】
次いで、最初に、１０ミリリットルの２重量％過硫酸カリウムの脱イオン水溶液をフラスコに加え、それに続いて２５０グラムの乳化されたモノマー混合物をおよそ４５分かけて、蠕動ポンプを利用して連続的に添加することにより、コアをポリマーシード粒子上に成長させる（ステージ２）。反応は、温度が８０℃に戻るまで、モノマー混合物の添加の完了後さらに３０分間進行する。次いで、この工程を２回繰り返す。
【０１３７】
３５．０グラムの７５％活性ジベンゾイルペルオキシドを、残りの乳化されたモノマー
混合物に４５分間撹拌しながら溶解させる。
次いで、最初に、１０ミリリットルの２重量％の過硫酸カリウムの脱イオン水溶液をフラスコに加え、それに続いて、ＢＰＯが加えられている乳化されたモノマー混合物をおよそ３０分かけて蠕動ポンプを使用して連続的に加えることにより、ＢＰＯ含有シェルをコアの上に成長させる（ステージ３）。反応は、温度が８０℃に戻るまで、全てのモノマー混合物を加えた後さらに１５分間進行する。
【０１３８】
次いで、得られたアクリルポリマーエマルションを４０℃未満に冷却し、１５０ミクロンのふるいに通して濾過する。
アクリルポリマーエマルションは、固形分が３８％ｗｔ、還元粘度が２．１ｄｌ／ｇ、ブルックフィールド粘度が５０ｃＰｓ、残存ジベンゾイルペルオキシドが１．９８％ｗｔ、及びｚ平均エマルション粒径が１８６ｎｍである。
【０１３９】
実施例３
５０％ｗｔ固形分のアクリルポリマーエマルションの調製
１２００グラムの代りに６００グラムの脱イオン水を５リットル丸底フラスコに加える以外、実施例２の手順を繰り返した。
【０１４０】
得られたアクリルポリマーエマルションは、固形分が５０％ｗｔ、還元粘度が１．６ｄｌ／ｇ、ブルックフィールド粘度が５４０ｃＰｓ、残存ジベンゾイルペルオキシドが２．１０％ｗｔ、及びｚ平均エマルション粒径が２０５ｎｍである。
【０１４１】
実施例４
５４％ｗｔ固形分のアクリルポリマーエマルションの調製
１２００グラムの代りに４００グラムの脱イオン水を５リットル丸底フラスコに加える以外、実施例２の手順を繰り返した。
【０１４２】
得られたアクリルポリマーエマルションは、固形分が５５％ｗｔ、還元粘度が１．４９ｄｌ／ｇ、ブルックフィールド粘度が７９２０ｃＰｓ、残存ジベンゾイルペルオキシドが２．２０％ｗｔ、及びｚ平均エマルション粒径が１９１ｎｍである。
【０１４３】
実施例５、７から１２、及び１９は、実施例２から４で調製したアクリルポリマーエマルションとアクリルビーズポリマーとの混合による、第一液の調製を説明する。それに続いて、第一液と第二液との混合により硬化性組成物を調製する。
【０１４４】
実施例５
３８％ｗｔ固形分のアクリルポリマーエマルションを使用した第一液の調製
電動スターラーモーター及びステンレススチールパダルスターラーを備えた２５０ｍｌポリプロピレンビーカーに、７０ｇのポリ（メチルメタクリラート）（ＰＭＭＡ）ビーズポリマー（Ｃｏｌａｃｒｙｌ（登録商標）Ｂ８６６、Ｌｕｃｉｔｅ  Ｉｎｔｅｒｎａｔｉｏｎａｌ  Ｓｐｅｃｉａｌｉｔｙ  Ｐｏｌｙｍｅｒｓ  ＆  Ｒｅｓｉｎｓ  Ｌｉｍｉｔｅｄから入手、ＲＶは２．４ｄｌ／ｇ、Ｍｗは４２１，２００、残存ジベンゾイルペルオキシドは２．９４％ｗｔ、平均粒径は３９ミクロン）を加える。撹拌を１００ｒｐｍで始め、３０ｇの実施例２の３８％ｗｔ固形分のアクリルポリマーエマルションを６０から９０秒かけて加える。次いで、スターラーのスピードを８００〜１０００ｒｐｍに上げ、均一な液体混合物が得られるまで混合をさらに３から５分続ける。液体混合物のブルックフィールド粘度は７，０００ｃＰｓである。液体混合物は安定であり、２３℃で数日保存した後で分離は全くない。
【０１４５】
実施例６
硬化性組成物の調製
１７．２ｇの実施例５の第一液を、６０ｐｐｍヒドロキノン（ＨＱ）阻害剤及び１％Ｎ，Ｎ−ジメチル−パラ−トルイジン（ＤＭＰＴ）加速剤（第二液）を含む７ｍｌのＭＭＡモノマーと混合することにより、硬化性組成物を調製する。利用する混合比率は、１４ｇのポリマー（等価乾燥重量（ｅｑｕｉｖａｌｅｎｔ  ｄｒｙ  ｗｅｉｇｈｔ））対７ｍｌのモノマー液体である。混合の前に、２成分を、２３℃のインキュベーター中で少なくとも１０時間平衡化させる。要求される量の第一液をポリプロピレンビーカーに入れ、それに続いて第二液を入れる。第二液を第一液に加えた点で時間測定を始める。次いで、金属のスパチュラを使用して手作業の混合を３０秒間実施し、その後材料に覆いをして放置する。定期的に、材料を初期の混合物の粘稠度（ｉｎｉｔｉａｌ  ｍｉｘ  ｃｏｎｓｉｓｔｅｎｃｙ）に関して評価し、ドウタイム及び硬化時間を決定する。硬化する塊の中心に埋め込んだ熱電対の使用により、発熱温度も測定する。
【０１４６】
以下の比較例は、従来技術に対する本発明の利益を示すために調製した。
比較例１
実施例５に記載のＰＭＭＡビーズポリマー（Ｃｏｌａｃｒｙｌ（登録商標）Ｂ８６６）を、アクリルポリマーエマルションを全く加えずにそれ自体で使用する。１４ｇのこのＰＭＭＡビーズポリマーを、６０ｐｐｍヒドロキノン（ＨＱ）阻害剤及び１％Ｎ，Ｎ−ジメチル−パラ−トルイジン（ＤＭＰＴ）加速剤を含む７ｍｌのＭＭＡモノマーと混合し、上述の通り試験する。
比較例２
使用前に実施例２のアクリルポリマーエマルションを噴霧乾燥してパウダーを形成する以外、この実施例は実施例６と等しい。ＰＭＭＡビーズポリマー（Ｃｏｌａｃｒｙｌ（登録商標）Ｂ８６６）と実施例２の噴霧乾燥した３８％ｗｔ固形分エマルションの配合比率は、８６／１４％ｗｔである。次いで、ビーズポリマーと微孔性アクリルポリマーパウダーのこのブレンド１４ｇを、６０ｐｐｍヒドロキノン（ＨＱ）阻害剤及び１％Ｎ，Ｎ−ジメチル−パラ−トルイジン（ＤＭＰＴ）加速剤を含む７ｍｌのＭＭＡモノマーと混合し、上述の通り試験する。
【０１４７】
表１は結果を記録するものである。実施例６が、比較例１と比べて、低い発熱温度並びに短いドウタイム及び硬化時間を示すことがわかる。さらに、実施例６は、比較例２に類似のドウタイムを示すが、硬化時間は長く、固体に凝固するまで硬化性組成物を施すための、より長い操作時間を与える。実施例６は、比較例２より低い発熱温度も示す。
【０１４８】
【表１】
2015517004.tif 000002
【０１４９】
実施例７から１２
５０％ｗｔ固形分のアクリルポリマーエマルションを使用する第一液の調製
電動スターラーモーター及びステンレススチールパダルスターラーを備えた２５０ｍｌポリプロピレンビーカーに、ポリ（メチルメタクリラート）（ＰＭＭＡ）ビーズポリマー（Ｃｏｌａｃｒｙｌ（登録商標）Ｂ８６６、Ｌｕｃｉｔｅ  Ｉｎｔｅｒｎａｔｉｏｎａｌ
Ｓｐｅｃｉａｌｉｔｙ  Ｐｏｌｙｍｅｒｓ  ＆  Ｒｅｓｉｎｓ  Ｌｉｍｉｔｅｄから入手、ＲＶは２．４ｄｌ／ｇ、Ｍｗは４２１，２００、残存ジベンゾイルペルオキシドは２．９４％ｗｔ、平均粒径は３９ミクロン）を加える。撹拌を１００ｒｐｍで始め、実施例３の５０％ｗｔ固形分のアクリルポリマーエマルションを、６０から９０秒かけて加える。次いで、スターラースピードを８００〜１０００ｒｐｍに上げ、均一な液体混合物が得られるまで、混合をさらに３から５分続ける。各実施例に使用したＰＭＭＡビーズポリマー及びアクリルポリマーエマルションの量を、各液体混合物のブルックフィールド粘度と共に表３に示す。液体混合物は全て安定で、２３℃で数日保存した後で分離は全くない。
【０１５０】
【表２】
2015517004.tif 000003
【０１５１】
実施例１３から１８
硬化性組成物の調製
硬化性組成物は、実施例７から１２の第一液を、６０ｐｐｍのヒドロキノン（ＨＱ）阻害剤及び１％Ｎ，Ｎ−ジメチル−パラ−トルイジン（ＤＭＰＴ）加速剤を含むＭＭＡモノマー（第二液）と混合することにより調製する。利用する混合比率は、１４．０ｇのポリマー（等価乾燥重量）対７．０ｍｌのモノマー液体である。混合の前に、２成分を、２３℃のインキュベーター中で少なくとも１０時間平衡化させる。要求される量の第一液をポリプロピレンビーカーに入れ、それに続いて第二液を入れる。第二液を第一液に加えた点で時間測定を始める。次いで、手作業の混合を、金属のスパチュラを使用して３０秒間実施し、その後材料に覆いをして放置する。定期的に、材料を初期の混合物の粘稠度に関して評価し、ドウタイム及び硬化時間を決定する。硬化する塊の中心に埋め込んだ熱電対の使用により、発熱温度も測定する。表３は結果を記録するものである。
【０１５２】
実施例１８から１３の順でアクリルポリマーエマルションの量が増加するにつれて、発熱温度、ドウタイム、及び硬化時間が全て減少することがわかる。さらに、実施例１３から１８は、比較例１に比べて低い発熱温度並びに短いドウタイム及び硬化時間を示し、従来技術に勝る本発明の利点を表している。
【０１５３】
【表３】
2015517004.tif 000004
【０１５４】
実施例１９
５４％ｗｔ固形分のアクリルポリマーエマルションを使用する第一液の調製
電動スターラーモーター及びステンレススチールパダルスターラーを備えた２５０ｍｌポリプロピレンビーカーに、６５ｇのポリ（メチルメタクリラート）（ＰＭＭＡ）ビーズポリマー（Ｃｏｌａｃｒｙｌ（登録商標）Ｂ８６６、Ｌｕｃｉｔｅ  Ｉｎｔｅｒｎａｔｉｏｎａｌ  Ｓｐｅｃｉａｌｉｔｙ  Ｐｏｌｙｍｅｒｓ  ＆  Ｒｅｓｉｎｓ  Ｌｉｍｉｔｅｄから入手、ＲＶは２．４ｄｌ／ｇ、Ｍｗは４２１，２００、残存ジベンゾイルペルオキシドは２．９４％ｗｔ、平均粒径は３９ミクロン）を加える。撹拌を１００ｒｐｍで始め、実施例４の５４％ｗｔ固形分のアクリルポリマーエマルション３５ｇを、６０から９０秒かけて加える。次いで、スターラースピードを８００〜１０００ｒｐｍに上げ、均一な液体混合物が得られるまで、混合をさらに３から５分続ける。液体混合物は安定で、２３℃で数日保存した後で分離は全くない。
【０１５５】
実施例２０
硬化性組成物の調製
硬化性組成物は、１６．７ｇの実施例１９の第一液を、６０ｐｐｍのヒドロキノン（ＨＱ）阻害剤及び１％Ｎ，Ｎ−ジメチル−パラ−トルイジン（ＤＭＰＴ）加速剤を含むＭＭＡモノマー（第二液）７ｍｌと混合することにより調製する。利用する混合比率は、１４．０ｇのポリマー（等価乾燥重量）対７．０ｍｌのモノマー液体である。混合の前に、２成分を、２３℃のインキュベーター中で少なくとも１０時間平衡化させる。要求される量の第一液をポリプロピレンビーカーに入れ、それに続いて第二液を入れる。第二液を第一
液に加えた点で時間測定を始める。次いで、手作業の混合を、金属のスパチュラを使用して３０秒間実施し、その後材料に覆いをして放置する。定期的に、材料を初期の混合物の粘稠度に関して評価し、ドウタイム及び硬化時間を決定する。硬化する塊の中心に埋め込んだ熱電対の使用により、発熱温度も測定する。表４は結果を記録するものである。
【０１５６】
【表４】
2015517004.tif 000005
【０１５７】
実施例２０が、比較例１と比べて低い発熱温度並びに短いドウタイム及び硬化時間を示すことがわかる。
【０１５８】
実施例２１及び２２
溶解したポリマーを含む第二液を使用する硬化性組成物の調製
ＰＭＭＡホモポリマーのＭＭＡモノマー中の１０％ｗｔシロップを、１０ｇのＰＭＭＡビーズポリマー（残存開始剤がなく、分子量Ｍｗは４２６，７００ダルトン、還元粘度は２．８ｄｌ／ｇ）を、８９ｇのＭＭＡモノマー（６０ｐｐｍヒドロキノン（ＨＱ）阻害剤で安定化）及び１．０ｇのＮ，Ｎ−ジメチル−パラ−トルイジン（ＤＭＰＴ）加速剤の混合物に溶解させて調製する。シロップのブルックフィールド粘度は２２０ｃＰである。
【０１５９】
実施例７及び８の第一液を、この第二液と混合して、硬化性組成物を調製する。利用される混合比率は、第一液中の１４．０ｇのポリマー（等価乾燥重量）対７．０ｇの第二液である。混合前、成分を、２３℃のインキュベーター中で少なくとも１０時間平衡化する。要求される量の第一液をポリプロピレンビーカーに入れ、それに続いて第二液を入れる。第二液の第一液への混合の点で時間測定を開始する。次いで、手作業の混合を、金属のスパチュラを使用して３０秒間実施し、その後材料に覆いをして放置する。定期的に、材料を初期の混合物の粘稠度に関して評価し、ドウタイム及び硬化時間を決定する。硬化する塊の中心に埋め込んだ熱電対の使用により、発熱温度も測定する。表５は結果を記録するものである。
【０１６０】
【表５】
2015517004.tif 000006
【０１６１】
実施例２１及び２２が、比較例１と比べてはるかに低い発熱温度並びに短いドウタイム及び硬化時間を示すことがわかる。ＭＭＡモノマー液体中にいくらかのＰＭＭＡを事前溶解させ、第二液としてシロップを形成することの効果は、ＭＭＡモノマー液体中に事前溶解されたＰＭＭＡがない等価な実施例、実施例１３及び１４と比べて、発熱温度のさらなる低下並びにドウタイム及び硬化時間の短縮をうみだすものである。
【０１６２】
実施例２３から４１
様々な機械的性質を持つ硬化性組成物の調製
以下の実施例は、第一液の組成及び第一液と第二液の比率の変更が、生じる硬化性組成物の機械的性質に与える影響を示すものである。曲げ強度及び曲げ弾性率は、ＩＳＯ  １５６７：１９９７に従って三点曲げ試験により決定した。圧縮強度は、ＩＳＯ  ５８３３：２００２に従って決定した。
【０１６３】
実施例２３から４１の第一液は、実施例１０から１２に類似な方法で調製したが、硫酸バリウムの添加を伴う実施例は例外とした。これらの特別な実施例では（実施例３０、３８、及び３９）、要求される量の硫酸バリウムを、ＰＭＭＡビーズポリマー及びアクリルポリマーエマルションを含む混合物に、６０〜９０秒かけて、１００ｒｐｍで撹拌しながら加えて、スターラーのスピードを８００〜１０００ｒｏｍに上げて、均一な液体混合物が得られるまでさらに３〜５分混合する。実施例３１、３２、３９、及び４０以外の実施例２３から４１の第二液として使用されたＰＭＭＡホモポリマーのＭＭＡモノマー中の１６％ｗｔシロップを、１６ｇのＰＭＭＡビーズポリマー（残存開始剤無し、分子量Ｍｗは４２６，７００ダルトン、還元粘度は２．８ｄｌ／ｇ）を、８２．４ｇのＭＭＡモノマー（６０ｐｐｍヒドロキノン（ＨＱ）阻害剤により安定化）及び１．６ｇのＮ，Ｎ−ジメチル−パラ−トルイジン（ＤＭＰＴ）加速剤の混合物に溶解させることにより調製する。シロップのブルックフィールド粘度は４，２５０ｃＰである。
【０１６４】
実施例３１、３２、３９、及び４０の第二液として使用される、ポリ（ＭＭＡ−ｃｏ−ＤＭＡＥＭＡ）コポリマーのＭＭＡモノマー中の２０％ｗｔシロップは、２０ｇのポリ（ＭＭＡ−ｃｏ−ＤＭＡＥＭＡ）コポリマー（残存開始剤無し）を、７８．４ｇのＭＭＡモノマー（６０ｐｐｍヒドロキノン（ＨＱ）阻害剤により安定化）及び１．６ｇのＮ，Ｎ−ジメチル−パラ−トルイジン（ＤＭＰＴ）加速剤に溶解することにより調製する。実施例
３１及び３９では、コポリマーは、還元粘度が０．５０ｄｌ／ｇであり、分子量Ｍｗが６９，９００ダルトンである。シロップのブルックフィールド粘度は１７５ｃＰである。実施例３２及び４０では、コポリマーは、還元粘度が１．５２ｄｌ／ｇであり、分子量Ｍｗが２６０，０００ダルトンである。シロップのブルックフィールド粘度は４，４２０ｃＰである。
【０１６５】
実施例４０及び４１の第二液は、硫酸バリウムの添加を含む。これらは、最初に、スターラーを備えたガラスフラスコ中で、関連するＰＭＭＡホモポリマー又はポリ（ＭＭＡ−ｃｏ−ＤＭＡＥＭＡ）コポリマーをＭＭＡモノマー（６０ｐｐｍヒドロキノン（ＨＱ）阻害剤により安定化）及びＮ，Ｎ−ジメチル−パラ−トルイジン（ＤＭＰＴ）加速剤に溶解させることにより調製する。次いで、要求される量の硫酸バリウムを、５００〜６００ｒｐｍで撹拌しながら加え、１時間放置して、硫酸バリウムをモノマー／ポリマーシロップに分散させる。
【０１６６】
実施例２３から４１の硬化性組成物は、実施例２１及び２２に記載の通り、２成分を手により混合することにより調製する。利用する混合比率は、第一液中の１４．０ｇのポリマー（等価乾燥重量）対７．０ｇの第二液又は第一液中の１４．０ｇのポリマー（等価乾燥重量）対１４．０ｇの第二液のいずれかである。
【０１６７】
表６は、各成分の組成、利用する混合比率、各硬化性組成物から得られた機械的性質についての詳細を与える。実施例２３から２８の機械的性質の大きさが、利用するアクリルポリマーエマルションの相対量と共に変動することがわかる。これは、最終的な硬化した硬化性組成物に多孔性を生み出す、アクリルポリマーエマルション中の水の存在から生じるものである。アクリルポリマーエマルションの比率の増加による多孔性の増加は、水が全く添加されていない比較例３に比べた機械的性質の低下をもたらす。この多孔性により、硬化性組成物の機械的性質を、例えば、椎骨の機械的性質に合致させることができ、それにより、周囲の自然の骨よりもモジュラスが高い人工材料の埋め込みに関連する周知の問題が回避される。しかし、多孔性のレベルを調整し、機械的性質を変えて、例えば、ＩＳＯ  ５８３３：２００２の要件を満たす機械的性質を達成するように、配合物を変えることもできる。
【０１６８】
【表６】
2015517004.tif 000007
【０１６９】
【表７】
2015517004.tif 000008
【０１７０】
【表８】
2015517004.tif 000009
【０１７１】
【表９】
2015517004.tif 000010
【０１７２】
【表１０】
2015517004.tif 000011
【０１７３】
【表１１】
2015517004.tif 000012
【０１７４】
【表１２】
2015517004.tif 000013
【０１７５】
【表１３】
2015517004.tif 000014
【０１７６】
実施例４２から４５は、５０％ｗｔ固形分及び様々なｚ平均粒径のアクリルエマルションの調製を説明する。
【０１７７】
実施例４２
Ｚ平均粒径が１９５ｎｍの約５０％ｗｔ固形分のアクリルポリマーエマルションの調製
６００グラムの脱イオン水を、窒素入口、冷却管、及び電動式ステンレススチールパドルスターラーを備えた５リットル丸底ガラスフラスコに加える。毎分２００回転（ｒｐｍ）で撹拌しながら、水浴により水を８０℃に加熱する。窒素流を、液体の表面上のフラスコの蒸気の空間に通す。
【０１７８】
１０００グラムのメチルメタクリラート、０．５グラムの１−ドデカンチオール、５．０グラムのラウリル硫酸ナトリウム、及び３００グラムの脱イオン水からなる、乳化されたモノマー混合物を調製する。この混合物を、添加の前及び添加の間６０分間撹拌して、乳化した状態を保つ。
【０１７９】
水の温度を８０℃にして、１００グラムの乳化したモノマー混合物をフラスコに加え、それに続いて１０ミリリットルの２重量％の過硫酸カリウムの脱イオン水溶液を加えることにより、ポリマーシード（ステージ１）を調製する。わずかな発熱の後、温度が８０℃に戻るまで、反応は３０分間進行する。残りの乳化したモノマー混合物に、１ｇのラウリル硫酸ナトリウムを撹拌しながら加える。
【０１８０】
次いで、最初に、１０ミリリットルの２重量％の過硫酸カリウムの脱イオン水溶液をフラスコに加え、それに続いて３００グラムの乳化されたモノマー混合物をおよそ３０分かけて、蠕動ポンプを利用して連続的に添加することにより、コアをポリマーシード粒子上に成長させる（ステージ２）。反応は、温度が８０℃に戻るまで、モノマー混合物の添加の完了後さらに１５分間進行する。次いで、この工程を２回繰り返す。
【０１８１】
３５．０グラムの７５％活性ジベンゾイルペルオキシド（ＢＰＯ）を、残りの乳化されたモノマー混合物に、４５分間撹拌しながら溶解させる。
次いで、最初に、１０ミリリットルの２重量％の過硫酸カリウムの脱イオン水溶液をフラスコに加え、それに続いてＢＰＯが加えられている乳化されたモノマー混合物を、およそ２０分かけて、蠕動ポンプを使用して連続的に加えることにより、ＢＰＯ含有シェルをコアの上に成長させる（ステージ３）。温度が８０℃に戻るまで、モノマー混合物を全て加えた後さらに１５分間反応が進行する。
【０１８２】
次いで、得られたアクリルポリマーエマルションを４０℃未満に冷却し、１５０ミクロンのふるいを通して濾過する。
得られたアクリルポリマーエマルションは、固形分が５０％ｗｔ、還元粘度が２．３ｄｌ／ｇ、ブルックフィールド粘度が２８７ｃＰｓ、残存ジベンゾイルペルオキシドが２．５０％ｗｔ、且つｚ平均エマルション粒径が１９５ｎｍである。
【０１８３】
実施例４３
ｚ平均粒径が３０６ｎｍの約５０％ｗｔ固形分のアクリルポリマーエマルションの調製
６００グラムの脱イオン水を、窒素入口、冷却管、及び電動式ステンレススチールパドルスターラーを備えた５リットル丸底ガラスフラスコに加える。毎分２００回転（ｒｐｍ）で撹拌しながら、水浴により水を８０℃に加熱する。窒素流を、液体の表面上のフラスコの蒸気の空間に通す。
【０１８４】
１０００グラムのメチルメタクリラート、０．５グラムの１−ドデカンチオール、５．０グラムのラウリル硫酸ナトリウム、及び３００グラムの脱イオン水からなる、乳化されたモノマー混合物を調製する。この混合物を、添加の前及び添加の間６０分間撹拌して、乳化した状態を保つ。
【０１８５】
水の温度を８０℃にして、４０グラムの乳化されたモノマー混合物をフラスコに加え、それに続いて２０ミリリットルの２重量％の過硫酸カリウムの脱イオン水溶液を加えることにより、ポリマーシード（ステージ１）を調製する。わずかな発熱の後、温度が８０℃に戻るまで、反応は３０分間進行する。
【０１８６】
次いで、最初に、１０ミリリットルの２重量％の過硫酸カリウムの脱イオン水溶液をフラスコに加え、それに続いて３００グラムの乳化されたモノマー混合物をおよそ３０分かけて、蠕動ポンプを利用して連続的に添加することにより、コアをポリマーシード粒子上に成長させる（ステージ２）。反応は、温度が８０℃に戻るまで、モノマー混合物の添加の完了後さらに１５分間進行する。次いで、この工程を２回繰り返す。
【０１８７】
３５．０グラムの７５％活性ジベンゾイルペルオキシド（ＢＰＯ）を、残りの乳化されたモノマー混合物に、４５分間撹拌しながら溶解させる。
次いで、最初に、１０ミリリットルの２重量％の過硫酸カリウムの脱イオン水溶液をフラスコに加え、それに続いてＢＰＯが加えられている乳化されたモノマー混合物を、およそ２０分かけて、蠕動ポンプを使用して連続的に加えることにより、ＢＰＯ含有シェルをコアの上に成長させる（ステージ３）。温度が８０℃に戻るまで、モノマー混合物を全て加えた後さらに１５分間反応が進行する。
【０１８８】
次いで、得られたアクリルポリマーエマルションを４０℃未満に冷却し、１５０ミクロンのふるいを通して濾過する。
得られたアクリルポリマーエマルションは、固形分が４９．４％ｗｔ、還元粘度が２．０ｄｌ／ｇ、ブルックフィールド粘度が６２ｃＰｓ、残存ジベンゾイルペルオキシドが２．３０％ｗｔ、且つｚ平均エマルション粒径が３０６ｎｍである。
【０１８９】
実施例４４
ｚ平均粒径が５８２ｎｍの約５０％ｗｔ固形分のアクリルポリマーエマルションの調製
６００グラムの脱イオン水を、窒素入口、冷却管、及び電動式ステンレススチールパドルスターラーを備えた５リットル丸底ガラスフラスコに加える。毎分２００回転（ｒｐｍ）で撹拌しながら、水浴により水を８０℃に加熱する。窒素流を、液体の表面上のフラスコの蒸気の空間に通す。
【０１９０】
９８０グラムのメチルメタクリラート、０．５グラムの１−ドデカンチオール、５．０グラムのラウリル硫酸ナトリウム、及び３００グラムの脱イオン水からなる、乳化されたモノマー混合物を調製する。この混合物を、添加の前及び添加の間６０分間撹拌して、乳化した状態を保つ。
【０１９１】
水の温度を８０℃にして、２０グラムのメチルメタクリラートをフラスコに加え、それに続いて０．３グラムの過硫酸カリウムの１０ミリリットルの脱イオン水中の溶液を加えて、８０℃で１時間反応させることにより、ポリマーシード（ステージ１）を調製する。
【０１９２】
次いで、最初に、１０ミリリットルの２重量％の過硫酸カリウムの脱イオン水溶液をフラスコに加え、それに続いて３００グラムの乳化されたモノマー混合物をおよそ３０分かけて、蠕動ポンプを利用して連続的に添加することにより、コアをポリマーシード粒子上に成長させる（ステージ２）。反応は、温度が８０℃に戻るまで、モノマー混合物の添加の完了後さらに１５分間進行する。次いで、この工程を２回繰り返す。
【０１９３】
３５．０グラムの７５％活性ジベンゾイルペルオキシド（ＢＰＯ）を、残りの乳化されたモノマー混合物に、４５分間撹拌しながら溶解させる。
次いで、最初に、１０ミリリットルの２重量％の過硫酸カリウムの脱イオン水溶液をフラスコに加え、それに続いてＢＰＯが加えられている乳化されたモノマー混合物を、およそ２０分かけて、蠕動ポンプを使用して連続的に加えることにより、ＢＰＯ含有シェルをコアの上に成長させる（ステージ３）。温度が８０℃に戻るまで、モノマー混合物を全て加えた後さらに１５分間反応が進行する。
【０１９４】
次いで、得られたアクリルポリマーエマルションを４０℃未満に冷却し、１５０ミクロンのふるいを通して濾過する。
得られたアクリルポリマーエマルションは、固形分が４８．０％ｗｔ、還元粘度が１．９４ｄｌ／ｇ、ブルックフィールド粘度が２１ｃＰｓ、残存ジベンゾイルペルオキシドが２．２８％ｗｔ、且つｚ平均エマルション粒径が５８２ｎｍである。
【０１９５】
実施例４５
ｚ平均粒径が６９４ｎｍの約５０％ｗｔ固形分のアクリルポリマーエマルションの調製
６００グラムの脱イオン水を、窒素入口、冷却管、及び電動式ステンレススチールパドルスターラーを備えた５リットル丸底ガラスフラスコに加える。毎分２００回転（ｒｐｍ）で撹拌しながら、水浴により水を８０℃に加熱する。窒素流を、液体の表面上のフラスコの蒸気の空間に通す。
【０１９６】
９８５グラムのメチルメタクリラート、０．５グラムの１−ドデカンチオール、３．０グラムのラウリル硫酸ナトリウム、及び３００グラムの脱イオン水からなる、乳化されたモノマー混合物を調製する。この混合物を、添加の前及び添加の間６０分間撹拌して、乳化した状態を保つ。
【０１９７】
水の温度を８０℃にして、１５グラムのメチルメタクリラートをフラスコに加え、それに続いて０．３グラムの過硫酸カリウムの１０ミリリットルの脱イオン水中の溶液を加えて、８０℃で１時間反応させることにより、ポリマーシード（ステージ１）を調製する。
【０１９８】
次いで、最初に、１０ミリリットルの２重量％の過硫酸カリウムの脱イオン水溶液をフラスコに加え、それに続いて３００グラムの乳化されたモノマー混合物をおよそ３０分かけて、蠕動ポンプを利用して連続的に添加することにより、コアをポリマーシード粒子上に成長させる（ステージ２）。反応は、温度が８０℃に戻るまで、モノマー混合物の添加の完了後さらに１５分間進行する。次いで、この工程を２回繰り返す。
【０１９９】
３５．０グラムの７５％活性ジベンゾイルペルオキシド（ＢＰＯ）を、残りの乳化されたモノマー混合物に、４５分間撹拌しながら溶解させる。
次いで、最初に、１０ミリリットルの２重量％の過硫酸カリウムの脱イオン水溶液をフラスコに加え、それに続いてＢＰＯが加えられている乳化されたモノマー混合物を、およそ２０分かけて、蠕動ポンプを使用して連続的に加えることにより、ＢＰＯ含有シェルをコアの上に成長させる（ステージ３）。温度が８０℃に戻るまで、モノマー混合物を全て加えた後さらに１５分間反応が進行する。
【０２００】
次いで、得られたアクリルポリマーエマルションを４０℃未満に冷却し、１５０ミクロンのふるいを通して濾過する。
得られたアクリルポリマーエマルションは、固形分が４８．０％ｗｔ、還元粘度が１．９０ｄｌ／ｇ、ブルックフィールド粘度が１９ｃＰｓ、残存ジベンゾイルペルオキシドが２．６０％ｗｔ、且つｚ平均エマルション粒径が６９４ｎｍである。
【０２０１】
実施例４６
実施例４２から４５の結果は、粒径の増加と共に、アクリルポリマーエマルションのブ
ルックフィールド粘度が低下することを示す。実施例４２から４４のエマルションを等量（それぞれ１００ｇ）とることにより、アクリルポリマーエマルション混合物を調製した。ブルックフィールド粘度は４０ｃＰｓであった。表７は、実施例４２、４３、及び４４の単一のエマルションと、エマルションの混合物、実施例４６の粘度比較を示す。
【０２０２】
【表１４】
2015517004.tif 000015
【０２０３】
実施例４７から６５
実施例４７から６５は、実施例４２、４３、４４、又は４６のアクリルポリマーエマルションを、単一のアクリルビーズポリマー（実施例４８から５０、５２から５４、及び５６から５８）とアクリルビーズポリマーの混合物（実施例４７、５１、５５、及び５９から６５）のいずれかと混合することによる、第一液の調製を含む。アクリルビーズポリマー（表８に詳細に記載）を、異なる平均粒径を持つＰＭＭＡホモポリマー（（ｉ）、（ｉｉ）、及び（ｉｉｉ）と称する）又はコポリマー、すなわちポリ（メチルメタクリラート−ｃｏ−２−エチルヘキシルアクリラート）（ポリ（ＭＭＡ−ｃｏ−２ＥＨＡ））（（ｉｖ）、（ｖ）、及び（ｖｉ）と称する）、及びポリ（メチルメタクリラート−ｃｏ−スチレン）（ポリ（ＭＭＡ−ｃｏ−ｓｔｙ）（（ｖｉｉ）、（ｖｉｉｉ）、及び（ｉｘ）と称する）のいずれかから選択する。実施例４７から６１の第一液の調製方法は以下の通りである。
【０２０４】
電動スターラーモーター及びステンレススチールパドルスターラーを備えた２５０ｍｌのポリプロピレンビーカーに、７０ｇのアクリルビーズポリマーを加える。１００ｒｐｍで撹拌を始め、３０ｇのアクリルポリマーエマルションを、６０から９０秒かけて加える。次いで、スターラースピードを６００〜１０００ｒｐｍに上げ、均一な液体混合物が得られるまで、混合をさらに３から５分続ける。アクリルビーズポリマーの混合物を使用する場合、好適な容器中で等しい重量の各ビーズポリマーを乾式混合することにより、混合物を最初に調製する。
【０２０５】
アクリルビーズポリマー対アクリルポリマーエマルションの比率が７０ｇ：３０ｇから７６ｇ：２４ｇに変わる以外、実施例６２から６５に同じ調製方法を利用する。
調製後、各第一液のブルックフィールド粘度を測定して、表９から１４に記録した。
【０２０６】
シリンジ又はコーキングガンの区画に接続しているスタティックミキサーによる混合及
び供給挙動の評価は以下の通り実施した。実施例４７から６５の第一液及び実施例７８の第二液を、Ｎｏｒｄｓｏｎ  ＥＦＤから入手可能な５０ｍｌ  １：１  ｖｏｌ：ｖｏｌポリプロピレンカートリッジの別々な区画に充填した。Ｎｏｒｄｓｏｎ  ＥＦＤ  Ｓｅｒｉｅｓ  １９０スパイラルミキサー（混合エレメント１１、直径６．３５ｍｍ、長さ８．６ｃｍ）をカートリッジの１対の区画に取り付け、内容物を均質な流れとして、スパイラルミキサーを通して、平らな表面に検査のために供給した。入口から出口までのスタティックミキサーを通る各混合物の流れの程度を記録した。生じた押出物の特性も評価し、連続的な流れの全実施例において、押出物が元の形状を保ったことが分かった。結果を表９から１４に報告する。
【０２０７】
表９から１４の結果は、第一液のブルックフィールド粘度をどのように低下できるかを示す。以下の観察をすることができる。
１．実施例４７を実施例４８から５０と、又は実施例５１を実施例５２から５４と、又は実施例５５を実施例５６から５８と比較すると、アクリルポリマーエマルションをアクリルビーズポリマーの混合物と混合して調製した第一液が、単一の種類のアクリルビーズポリマーを含む第一液より低いブルックフィールド粘度を示すことが示される。
２．実施例４７、５１、及び５５を比較すると、第一液のブルックフィールド粘度が、アクリルポリマーエマルションの粒径の増加と共に低下することが示される。
３．実施例６１より、アクリルポリマーエマルションの混合物をアクリルビーズポリマーの混合物と合わせて調製した第一液が、実施例４７及び５１の第一液より低いブルックフィールド粘度を示すことが示される。
【０２０８】
実施例６２から６５（表１４）は、第一液のブルックフィールド粘度が、アクリルビーズとアクリルポリマーエマルションの比率の増加と共にどのように増加するかを示すものである。
【０２０９】
【表１５】
2015517004.tif 000016
【０２１０】
【表１６】
2015517004.tif 000017
【０２１１】
【表１７】
2015517004.tif 000018
【０２１２】
【表１８】
2015517004.tif 000019
【０２１３】
【表１９】
2015517004.tif 000020
【０２１４】
【表２０】
2015517004.tif 000021
【０２１５】
【表２１】
2015517004.tif 000022
【０２１６】
2015517004.tif 000023
【０２１７】
【表２２】
2015517004.tif 000024
【０２１８】
2015517004.tif 000025
【０２１９】
実施例６６から７７
これらの実施例は、あるアクリルポリマーエマルションと、異なる粒径を持つ異なる比率のアクリルビーズポリマーの混合物との混合から得られる第一液に対する粘度低下効果を示す。結果を表１５に表す。２系列の実験を行った。１つの系列は、異なる平均粒径のＰＭＭＡホモポリマー（（ｉ）、（ｉｉ）、及び（ｉｉｉ）と称する）に基づいていた。第２の系列は、異なる平均粒径のポリ（ＭＭＡ−ｃｏ−２ＥＨＡ）コポリマーに基づいていた（（ｉｖ）、（ｖ）、及び（ｖｉ）と称する）に基づいていた。ポリマー（ｉ）から（ｖｉ）の詳細を表８に与える。各第一液の全般的な調製方法は以下の通りである。
【０２２０】
電動スターラーモーター及びステンレススチールパドルスターラーを備えた２５０ｍｌのポリプロピレンビーカーに、７０ｇのアクリルビーズポリマー混合物を加える。各実施例に使用したアクリルビーズポリマー混合物の組成を表１５に列挙する。１００ｒｐｍで撹拌を始め、実施例４４のアクリルポリマーエマルション３０ｇを６０から９０秒かけて加える。次いで、スターラースピードを６００〜１０００ｒｐｍに上げ、均一な液体混合物が得られるまで混合をさらに３から５分続ける。
【０２２１】
実施例６６から７２を実施例５６から５８と比べると、異なる平均粒径の２種以上のＰＭＭＡビーズポリマーの混合物を使用すると、単一のＰＭＭＡビーズポリマーのみ使用する場合よりも低いブルックフィールド粘度を示す第一液を生み出すことが示される。実施例７３から７７は、異なる平均粒径の２種以上のポリ（ＭＭＡ−ｃｏ−２ＥＨＡ）ビーズコポリマーの混合物を使用する場合に類似の粘度低下効果が生み出されることを示す。
【０２２２】
実施例７８
硬化性組成物の製造に使用するための、溶解されたポリマー及びＸ線不透明剤（ｏｐａｃｉｆｉｅｒ）を含む第二液の調製
第二液を以下の通り調製する。最初に、１０ｇのポリ（ＭＭＡ−ｃｏ−ＤＭＡＥＭＡ）コポリマー（残存開始剤無し、ＲＶ＝０．５０ｄｌ／ｇ）及び１０ｇのより高分子量のポリ（ＭＭＡ−ｃｏ−ＤＭＡＥＭＡ）コポリマー（残存開始剤無し、ＲＶ＝１．５２ｄｌ／ｇ）を、７９．２ｇのＭＭＡモノマー（６０ｐｐｍヒドロキノン（ＨＱ）阻害剤により安定化）及び０．８ｇのＮ，Ｎ−ジメチル−パラ−トルイジン（ＤＭＰＴ）加速剤の混合物に溶解させる。次いで、このモノマー／ポリマーシロップ６０ｇを、スターラーを備えたガラスフラスコに移し、４０ｇの硫酸バリウムを、５００〜６００ｒｐｍで撹拌しながら、ゆっくりと２分かけて加える。撹拌を５時間続けて、硫酸バリウムをモノマー／ポリマーシロップに分散させる。得られた第二液のブルックフィールド粘度は、２，７３４ｃＰｓである。
【０２２３】
実施例７９
実施例６０の第一液及び実施例７８の第二液を使用する硬化性組成物の調製
実施例６０の第一液及び実施例７８の第二液の組み合わせからの硬化性組成物の調製を以下の通り記載する。混合前に、２成分を、２３℃のインキュベーター中で少なくとも１０時間平衡化させる。１４．０ｇの６０の第一液をポリプロピレンビーカーに入れ、それに続いて１４．０ｇの実施例７８の第二液を入れる。次いで、金属のスパチュラを使用して、手作業の混合を２３℃で３０秒実施し、その後材料に覆いをして放置する。定期的に、材料を初期の混合物の粘稠度に関して評価する。ドウタイムが達成されると、こねた混合物をビーカーから取り出し、手作業でさらに３０秒間混合する。機械的試験の検体の調製には、２３℃にあらかじめ調整した金属の型にドウを詰め、圧力をかけて（２バール）硬化させる。硬化時間の３０分後に検体を型から出す。表１６は結果を記録するものである。
【０２２４】
【表２３】
2015517004.tif 000026
【０２２５】
実施例７９の硬化性組成物が、ＩＳＯ  ５８３３：２００２−“Ｉｍｐｌａｎｔｓ  ｆｏｒ  ｓｕｒｇｅｒｙ−Ａｃｒｙｌｉｃ  ｒｅｓｉｎ  ｃｅｍｅｎｔｓ”の最低の要件、すなわち圧縮強度≧７０ＭＰａ、曲げ弾性率≧１．８ＧＰａ、及び曲げ強度≧５０ＭＰａを超える機械的性質を示すことがわかる。
【０２２６】
本願に関連して本明細書と同時に又は本明細書より前に提出され、本明細書と共に縦覧に供されている全ての論文及び文書に関心が集められ、そのような論文及び文書の全ての内容は引用により本明細書に組み込まれる。
【０２２７】
本明細書（添付の特許請求の範囲、要約、及び図面を含む）に開示されている特徴の全て及び／又はそのように開示されている任意の方法又はプロセスの工程の全ては、どのような組み合わせでも組み合わせられるが、そのような特徴及び／又は工程の少なくとも一部が相互排他的である組み合わせは除かれる。
【０２２８】
本明細書（添付の特許請求の範囲、要約、及び図面を含む）に開示されている各特徴は、明白に他のように述べられていない限り、同じ、等価な、又は類似な目的を果たす代替的な特徴に代えることができる。そのため、明白に他のように述べられていない限り、開示される各特徴は、包括的な系列の等価又は類似な特徴の一例に過ぎない。
【０２２９】
本発明は、上記の実施形態の詳細に制限されない。本発明は、本明細書（添付の特許請求の範囲、要約、及び図面を含む）に開示されている特徴の任意の新規な一つ若しくは任意の新規な組み合わせにわたり、又はそのように開示されている任意の方法若しくはプロセスの工程の任意の新規な一つ若しくは任意の新規な組み合わせにわたる。
【国際調査報告】
2015517004.tif 000027
2015517004.tif 000028